FR 2522006 A1 19830826 FR 8303021 A 19830224 252 X 006 L'invention a pour objet un nouvel adhésif sensible à la pression, plus spécialement un adhésif sensible à la pression qui est hydrophile, insoluble dans l'eau, élastique L'invention concerne aussi un substrat analogue à un tissu couvert de cet adhésif et utilisable, par exemple, dans un dispositif de maintien d'un anus artificiel, une couche se supportant elle-même de cet adhésif, l'utilisation de cette couche sous forme de différents articles, un procédé de fabrication de l'adhésif en question, ainsi qu' un type d'adhésif qui est électro-conducteur et à l'utilisation de ce dernier dans une électrode de retour de courant électrique ern électro-chirurgie. Une substance hydrophobe polymère est le typoe le plus courant de l'adhésif classique sensible à la pres- sion que l'on utilise pour fixer sur le corps humain divers supports La majorité des bandages adhésifs sont réalisés avec cette large classe d'adhésifs que l'on emploie sous forme d'une couche mince Ces substances hydrophobes. polymères sont fabriquées fréquemment par homopolyniérisation ou par copolymérisation d'un ou de plusieurs monomères de type vinyle, spécialement des esters acryliques, des esters m&hacryliques, des esters d'alcool vinylique et des éthers vinyliques Le caoutchouc et la gomme naturelle ont trouvé aussi un emploi dans les formules classiques des adhésifs. Quand ces adhésifs sensibles à la pression, hydrophobes, polymères, utilisés en couche mince, servent à fixer un dispositif comme une électrode de mesure ou de surveillance ECG ou un pansement, leur enlèvement est fréquemment la cause d'un trauma, d'une gêne et d'une douleur causée à la peau à laquelle ils adhèrent Un trauma affectant la peau peut se manifester par des poils arrachés, des meurtrissures, un érythème, un oedème, des cloques, l'arrachement d'une partie de l'épiderme ou le déchirement de la peau La gravité de l'inconfort et du trauma semble être plus grande quand l'adhésif est resté en contact avec la peau pendant une durée prolongée Il arrive fréquemment que les électrodes de mesure ou de surveillance ECG et les pansements post- -opératoires soient laissés sur la peau du patient jusqu'à une semaine et quelquefois davantage Par conséquent, l'enlèvement de ces pansements et de ces électrodes est très souvent très douloureux et l'endolorissement persiste pendant une certaine durée. on connait aussi des adhésifs sensibles à la pression hydrophiles et polymères Les adhésifs de ce type sont beaucoup moins courants que les adhésifs hydrophobes. 1 o Les emplois principaux des adhésifs hydrophiles sensibles à la pression comprennent leur usage comme adhésifs pour les anus artificiels et comme adhésifs conducteurs pour la fixation d'une électrode sur le corps humain Ces adhésifs sensibles à la pression sont beaucoup moins susceptibles de causer un dommage à la peau que les adhésifs de type hydrophobe. Certains adhésifs hydrophiles sont fabriqués par réticulation chimique d'une matière polymère conduisant à un adhésif Pour illustrer cet état de la technique on peut citer les brevets suivants: américains nos 3 998 215, 4 125 110, britannique n' 2 034 184, américains numéros 3 066 078 et 4 094 822 L'adhésif décrit dans chacun de ces documents est utilisé dans une électrode fixée à un patient, qui est conductrice par elle-même ou qui est rendue conductrice, par exemple, par l'utilisation de l'adhésif pour lier des brins de matière conductrice Dans les brevets 3 998 215, 4 125 110 et 4 094 822 cités plus haut, il est indiqué que l'adhésif est obtenu à partir d'une solution aqueuse de matière polymère. Dans le brevet 3 998 215, une matière tissée poreuse est plongée dans une solution aqueuse d'un précur- seur d'un hydrogel, par exemple de l'alcool polyvinylique, afin qu'elle en soit mouillée, la solution en excès est raclée et la matière tissée est plongée dans unesolution d'un agent de formation de gel ou de réticulation vis-à-vis du précurseur d'hydrogel afin qu'un hydrogel se forme à travers la totalité de la matière tissée L'hydrogel est considéré comme faiblement adhérant à la surface du corps mais il a suffisamment de cohésion pour qu'aucun résidu ne subsiste après son enlèvement. Le brevet 4 125 110 se rapporte à une électro- de ayant un adhésif conducteur électriquement qui contient une matière hydrophile polysaccharide (karaya), un alcool hydrique (glycérine) lui donnant de la plasticité, un sel électrolytique et du propylène glycol Une variante de réalisation de cet adhésif prévoit l'usage d'additifs pour la réticulation de la matière polysaccharide hydrophile. Il est dit que ces agents de réticulation chimique compren- nent, par exemple, la gélatine, l'acétate de polyvinyle, certains polyesters et des sels de calcium. Le brevet britannique 2 034 184 est similaire au brevet américain 4 125 110 L'adhésif de ce document est obtenu à partir de poudre de gomme sèche de karaya et d'un liquide non volatil véhiculant soit un sel ionisable soit de l'argent ou de l'aluminium réduit en poudre fine Selon une autre variante, l'adhésif est composé de 15 à 70 % d'acide polyacrylique aqueux (concentration de 25 %), de 15 à 45 % de karaya, de 10 à 35 % d'eau, de O à 35 % d'alcool isopropylique et de 1 à 3 % d'électrolyte Les additifs pour la réticulation chimique du karaya comprennent des polymères comme les copolymères d'acétate de vinyle- éthylène et l'acide polyacrylique A la page 7, lignes 48 à 50, il est mentionné que le substrat peut être soumis à une irradiation qui inhibe la croissance microbienne, et que cette irradiation doit être inférieure à 2,5 mégarads de radiation gamma. Le brevet 4 094 822 concerne une électrode ayant une matière électrolytique adhésive Il est dit que les adhésifs à base d'alcool polyvinylique sont préférés *et une formulation est fournie pour un adhésif de ce type dans lequel on trouve 15 à 25 % d'alcool polyvinylique ayant un degré de polymérisation égal à 1700 et hydrolysé à 88 %, et 5 à 10 % de glycérol Avantageusement, la matière électrolytique adhésive est basée sur la pyrrolidone polyvinylique (PVP), le polyacrylamide et les pyridines polyvinyliques. Le brevet 4 066 078 se rapporte à une élec- trode ayant un adhésif hydrophile électriquement conducteur qui est une composition interpolymère hydrophile réticulée chimiquement Les matières de départ pour la préparation de cette composition interpolymère peuvent être: (a) un ester d'un acide carboxylique O P-olêfiniquement insaturé et d'un alcool monohydrique ou polyhydrique ayant un groupe ammonium quaternaire terminal, (b) un comonomère ",P-oléfiniquement insaturé. D'autres documents se rapportant à un adhésif utilisable avec une électrode à fixer au corps humain comprennent la demande de brevet britannique N O 2 045 088, les brevets américains nos 4 237 886, 4 243 051, 4 243 052, 4 248 247, 4 267 840, 3 547 105, 3 565 059, 3 607 788, 3 911 906, 3 993 049, 4 008 721, 4 016 869, 4 067 342, 4 112 941, 4 141 366, 24 906, 3 845 757, 3 265 638. Les six premiers brevets cités ci-dessus se rapportent à des adhésifs basés sur des polymères réticulés. Les brevets na 8 3 911 906, 4 112 941, 4 008 721, 4 141 366 se rapportent à une matière adhésive basée sur un polymère acrylique Dans ces brevets, le brevet N O 3 911 906 décrit des particules électriquement conductrices qui sont disper- sées à travers la totalité de la matière adhésive Une couche adhésive de ce type peut créer une transmission électrique non uniforme, présenter une conductibilité faible, conduit à un coût élevé de fabrication, est diffi- cile à fabriquer, possède une adhésivité faible et elle est incapable d'absorber la perspiration, avec, en plus, une tendance à perdre de son pouvoir adhésif simplement lors- qu'une faible quantité d'humidité est présente Le brevet n O 3 993 049 décrit un adhésif qui est avantageusement réalisé à base de PVP Le brevet N O 3 265 638 concerne une composition électrolytique constituée par une solution aqueuse de chlorure de sodium qui est de préférence saturée complètement à l'aide de chlorure d'argent et qui contient jusqu'à 7,5 % d'alcool polyvinylique comme agent épaissis- sant Il est dit dans ce brevet que leborax peut être employé pour favoriser l'action épaississante de l'alcool Le brevet 4 089 832 se rapporte à une composition plastique contenant de l'eau qui contient un gel poudreux contenant de l'eau que l'on obtient en soumet- tant un polymère soluble dans l'eau comme l'alcool poly- vinylique, un polyacrylamide ou du PVP à une réaction de réticulation après quoi on pulvérise le produit réticulé. On peut employer une irradiation ionisante pour effectuer la réticulation La composition plastique convient pour la fabrication de matières de moulage médiocrement combustibles. Le brevet 3 220 960 se rapporte à un hydroel composé essentiellement d'un polymère hydrophile réticulé et de 20 a 97 % de liquide aqueux L'hydrogel peut âtre fabriqué, coupé ou mis en forme autrement pour donner, par exemple, une lentille, un pessaire ou une membrane de dialyseur Des substances thérapeutiquement actives codm-me des antibiotiques peuvent être dissoutes dans le constituant aqueux pour permettre l'application d'une médication pendant une durée prolongée. Le brevet 3 545-230 concerne un dispositif de refroidissement souple constitué par une couche renforcée d'un gel hydrophile insoluble Si on le désire, le gel peut comprendre des matières capables d'en modifier les proprio- tés physiques et chimiques comme le point de congélation et la stabilité chimique Comme exemple de matières de départ pour préparer ce gel sont citées les suivantes: oxyde de polyéthylène, PVP, polyacrylamide, alcool polyvinylique, copolymères anhydride maléique-éther vinylique, acide polyacrylique, copolymères éthylène-anhydride maléique, éther polyvinylique, polyéthylèneimine, halogénures de polyvinylalkyl-pyridinium, acide polyméthacrylique. L'insolubilisation peut se faire par irradiation ionisante ou par réticulation chimique Le gel doit être capable de retenir des quantités relativement grandes de liquide. L'eau peut être utilisée comme seul liquide, d'autres liquides comme des alcools peuvent servir ou des mélanges d'eau et d'autres liquides ou de solutés Quand il est polyvinylique. D'autres brevets se rapportant à la réticula- tion chimique d'une solution aqueuse de polymère compren- nent les brevets américains ns 3 087 920, 4 036 808, 3 932 311, 2 616 418, 4 089 832, 3 220 960, 3 545 230, 3 336 129, 2 838 421 Le brevet 3 087 920 concerne un alcool polyvinylique soluble dans l'eau froide qui comprend un mélange d'un alcool polyvinylique partiellement saponifié ayant un taux d'hydrolyse de 75 à 90 %, un agent de blan- chiment optique comme le diaminostilbène et un surfactant. A la colonne 3, lignes 33 à 35 de ce brevet, il est mentionné que l'alcool polyvinylique partiellement saponifié réagit dans l'eau avec le diaminostilbène pour former un pont tridimensionnel, ce qui lui fait prendre l'apparence d'un gel, et à la colonne 3, ligne 47, il est dit que l'alcool polyvinylique soluble dans l'eau froide est utilisable comme adhésif. Le brevet 4 O C 36 808 se rapporte à un hydrogel conducteur obtenu par réaction d'un polyélectrolyte catio- nique avec un polymère formateur de gel tel que l'alcool polyvinylique, l'acide polyacrylique ou un polyéther. A la colonne 8, lignes 19 à 22, il est expliqué qu'un hydr Qgel réticulé peut être préparé 3 partir de solutions aqueuses d'un mélange d'alcool polyvinylique et d'acide polyacrylique ou de polyhydroxyéthylméthacrylate Les gels décrits dans ce brevet semblent avoir des propriétés adhésives. Le brevet 3 932 311 concerne une composition adhésive électriquement conductrice contenant un polymère réticulé d'acrylate et/ou de méthacrylate et des particules d'argent Le brevet 2 616 418 décrit un procédé de prépara- tion d'un papier enduit dans lequel un polyacrylamide ou un copolymère d'acrylamide et d'acide acrylique est utilisé comme adhésif Selon un mode préféré de réalisation, le papier enduit est traité avec un agent de réticula- tion de façon que l'adhésif soit rendu grandement insoluble et fortement adhésif. souhaitable d'utiliser plus d'une couche de gel, on peut employer une couche mince d'une matière inerte comme du polyéthylène ou une feuille métallique pour séparer les couches de gel et empêcher efficacement l'adhérence des couches quand elles sont empilées. Le brevet 3 336 129 se rapporte à un milieu de croissance des plantes contenant un agent actif et une matière polymère réticulée insoluble dans l'eau qui sert de matrice à l'agent actif La matière polymère est, à titre d'illustration, l'alcool polyvinylique, le PVP, l'acide polyacrylique, l'acétate de polyvinyle, le poly- acrylamide et un copolymère d'alcool vinylique et d'acétate de vinyle La matière polymère est réticulée soit chimique- ment soit par irradiation ionisante L'irradiation peut être effectuée en phase soluble ou en solution à l'aide d'eau, par exemple, comme solvant Dans un exemple de réalisation, une solution homogène d'eau de la matière polymère est préparée puis irradiée pendant une durée suffisante à provoquer la formation d'une matière analogue à un gel puis cette matière est débarrassée de son eau. Comme agents actifs donnés en exemple on trouve: les sels d'ammonium quaternaires, le sulfate de cuivre, les anti- biotiques et les substances répulsives pour les insectes à base de propylène glycol A la colonne 10, lignes 39 à 44, il est écrit que les racines de plantes qui ont poussé dans des sols contenant le poly(oxyde d'éthylène) réticulé de ce brevet présentaient des particules adhérentes de la matrice polymère. Le brevet 2 838 421 se rapporte à un ruban adhésif ayant une composition adhésive soluble dans l'eau qui est constituée essentiellement par un mélange d'un acide polyvinylcarboxylique soluble dans l'eau comme l'acide polyacrylique, et un assouplissant permanent compatible hydroxypolyalkylène comme le polyéthylène glycol ou le polypropylène glycol Comme autre exemple d'acide polyvinyl-carboxylique, on trouve un copolymère /50 d'éther polyvinyl-méthylique et d'anhydride maléique. La résistance interne de l'adhésif est accrue par l'inclu- sion au mélange adhésif d'un agent chimique de réticulation. L'adhésif durcit est dit être plus résistant à l'eau mais soluble dans celle-ci quand il y est agité mécaniquement ou quand il y est mélangé. On peut citer d'autres brevets qui, en plus des brevets nos 3 545 230 et 3 336 129 mentionnés ci-dessus, se rapportent à un hydrogel à base de Nvinyl-2-pyrrolidone, par exemple les brevets n s 3 878 175, 3 759 880, 4 226 247 Le brevet 3 878 175 concerne une matière polymère fortement spongieuse caractérisée par son gonfle- ment dans l'eau et par sa douceur quand elle est humide. Ce polymère spongieux est préparé par une opération simultanée de copolymérisation et de réticulation partielle d'un mélange de 30 à 90 % en poids d'un monomère N-vinyl- lactame et de 10 à 70 % d'un monomère acrylate Il est dit que la matière spongieuse est adaptable à des applications industrielles, à l'usage de l'homme pour la toilette, comme pansement stérile chirurgical pour éponger, essuyer ou absorber du pus, du sang et d'autres fluides du corps pendant les opérations chirurgicales Le brevet 3 759 880 se rapporte à la fabrication de la poly-N-2-vinylpyrrolidone insoluble et faiblement gonflable seulement Il est écrit que la matière polymère de ce brevet est un absorbant appréciable à différents usages, spécialement comme agent de clarification des boissons Le brevet 4 226 247 se rapporte à une électrode ayant une couche adhésive qui est de préférence à base de PVP Cette couche adhésive est mélangée par malaxage avec un agent actif comme le PVP, un assouplissant comme le phtalate de dioctyle, le camphre ou la glycérine et, en variante, un agent collant classique. Les brevets nos 3 336 129, 4 089 832 et 3 545 230 résumés ci-dessus, décrivent l'emploi de radiations pour provoquer la réticulation d'une matière polymère De même, les brevets nos 3 897 295, 3 264 202, 2 964 455, 3 841 985, 4 115 339 se rapportent à l'irra- diation de matières polymères. Dans le brevet 3 897 295 unesolution dépour- vue ou presque dépourvue de solvant d'un polymère dans un monomère est soumise à irradiation Le brevet 3 264 202 prévoit la formation d'une matière analogue à un gel par traitement de polymères d'oxyde d'éthylène par une radiation. La matière analogue à un gel de ce brevet est présentée comme étant utile en tant qu'humidifiant. Le brevet no 3 841 985 se rapporte à l'irra- diation d'une matière sèche solide contenant du PVP et le 1 o brevet no 2 964 455 décrit l'usage de l'irradiation pour modifier des articles solides fabriqués à partir de polymères d'oxydes d'alkylène et d'éthers polyvinyliques. A la colonne 3, lignes 59 à 61 de ce brevet, il est révélé qu'un oxyde de polytétraméthylène soluble dans le benzène a été trempé dans l'eau avant irradiation Dans le brevet n O 4 115 339, une solution aqueuse d'un monomère vliiylique soluble dans l'eau est irradiée afin de donner naissance à des polymères solubles dans l'eau, à poids moléculaire élevé. Ces brevets, et d'autres appartenant à l'état de la technique, ne décrivent pas un adhésif sensible à la pression, élastomère) hydrophile, insoluble dans l'eau, qui est un solide analogue à un caoutchouc doux mais résistant, qui est transparent, très confortable, capable d'absorber de l'humidité qui ne peut pas en être exprimée, qui transmet l'oxygène, l'humidité, les médicaments et les sels solubles dans l'adhésif, qui sert de barrière contre les bactéries. Un tel adhésif peut être utile comme couche sur un substrat porteur analogue à un tissu Ce substrat porteur d'adhésif analogue à un tissu peut servir de pansement, de compresse pour brûlure ou blessure, de moyen de maintien d'un anus artificiel, de coussin contre l'escar- re de décubitus, de serviette hygiénique, de couche pour bébé, de matière absorbant les vibrations ou les chocs comme des coussins ou des tampons pour chaussures, pour attelles ou éclisses, des plâtres et des appareils ortho- pédiques ou comme rembourrage pour les athlètes, ou comme matière absorbant le son ou comme milieu pour la libération d'un agent thérapeutiquement actif En plus, une couche se supportant elle-même de cet adhésif peut avoir les mêmes usages et être utile, en outre, comme masque facial pour application de produits de beauté, pour fixer une prothèse ou un article d'habillement au corps d'un mammifère Un type de ce nouvel adhésif peut être électro-conducteur et peut servir à attacher un organe électri- quement conducteur d'une électrode à une surface choisie comme des tissus d'un mammifère. Par conséquent, le but principal de l'inven- tion est de fournir un adhésif sensible à la pression, élastomère, hydrophile, insoluble dans l'eau Cet adhésif absorbe de l'humidité qui ne peut pas en être exprimée; il est transparent, très confortable, il peut constituer un solide analogue à du caoutchouc doux, bien que résistant, qui peut servir comme barrière contre les bactéries et transmettre l'oxygène et l'humidité; cet adhésif peut aussi libérer des médicaments et des sels solubles qui lui auraient été incorporés. Un autre but de l'invention est de parvenir à un substrat porteur analogue à un tissu recouvert de cet adhésif. Un autre but encore de l'invention est d'apporter un bandage, un pansement pour brûlure ou bles- sure, une serviette hygiénique, une couche, un moyen de fixation d'un anus artificiel, un coussin contre l'escarre de décubitus, une matière absorbant les vibrations ou les chocs, une matière absorbant les sons, un milieu de libération d'un agent thérapeutiquement actif ayant une couche d'adhésif supportée par un substrat analogue à un tissu. L'invention a encore le but supplémentaire consistant à parvenir à une couche se supportant elle-même de l'adhésif ayant les mêmes usages que ceux énumérés ci- -dessus et utilisable en outre comme masque facial pour l'application de produits de beauté ou comme moyen de fixation d'une prothèse ou d'un article de vêtement au corps d'un mammifère. L'invention concerne aussi l'utilisation de cette couche se supportant elle-même de l'adhésif pour la fixation d'une prothèse ou d'un article de vêtement au corps d'un mammifère. L'invention couvre également un procédé de fabrication de l'adhésif en question. L'invention a encore, en supplément, les buts suivants: parvenir à un adhésif du type ci-dessus qui est électro-conducteur et qui est utilisable pour la lo fixation d'un élément conducteur électriquement d'une électrode à une surface choisie telle que des tissus d'un mammifère, parvenir à une électrode ayant une couche d'un tel adhésif, parvenir à une électrode de stimulation électrique transcutanée des nerfs, parvenir à une électrode de retour électrique électro-chirurgical ou à une électrode de mesure ou de surveillance ECG ayant une couche d'un tel adhésif. L'invention couvre également l'utilisation par adhérence d'une électrode à des tissus d'un mammifère qui comprend la mise en contact de ces tissus avec une électrode du type en question. D'autres avantages ainsi que les caractéris- tiques de l'invention apparaîtront au cours de la description que l'on donnera maintenant On atteint les buts mentionnés ci-dessus, selon l'invention, au moyen d'un adhésif sensible à la pression, élastomère, hydrophile, insoluble dans l'eau, qui comprend au moins un polymère organique synthétique réticulé par irradiation et un plastifiant pour adhésif Ce dernier est présent en quantité suffisant à conserver l'état élastomère de l'adhésif Le polymère réticulé est insoluble dans l'eau, possède une matrice à trois dimensions et il est obtenu à partir d'une solution ou d'une dispersion d'au moins un polymère organique synthétique approprié pour former un gel, non réticulé, dans un plastifiant solubilisant. Ce dernier est compatible avec la réticulation par irradiation et les proportions relatives du polymère non réticulé et du plastifiant solubilisant sont telles que le gel créé par la réticulation du fait de l'irradiation conserve le plastifiant solubilisant à l'intérieur de la matrice tridimensionnelle Les plastifiants sont les mêmes ou différents et comprennent au moins un élastifiant substantiellement non volatil Ce dernier est présent en quantité suffisante à conserver l'adhésivité quand le plastifiant adhésif est substantiellement l'élastifiant. L'adhésif est utilisable sous forme d'une couche sur un substrat analogue à un tissu, le supportant, et il est utilisable aussi comme couche se supportant elle-même. Les buts de l'invention sont atteints aussi à l'aide d'un adhésif sensible à la pression, élastomère, hydrophile, insoluble dans l'eau, conducteur de l'électri- cité Cet adhésif comprend au moins un polymère organique synthétique réticulé par irradiation, une quantité favorisant la conductibilité d'au moins une matière ayant cette propriété et un plastifiant pour adhésif Ce dernier est présent en quantité suffisant à conserver l'état élastomère de l'adhésif Le polymère réticulé est insolu- ble dans l'eau, il a une matrice tridimensionnelle et il est obtenu à partir d'une solution ou d'une dispersion d'au moins un polymère synthétique organique approprié apte à donner un gel dans un plastifiant solubilisant Ce dernier est compatible avec la réticulation par irradiation; les proportions relatives du polymère non réticulé et du plastifiant solubilisant sont telles que le gel formé par suite de la réticulation par irradiation retient le plasti- fiant solubilisant à l'intérieur de la matrice tridimen- sionnelle Les plastifiants sont les mêmes ou différents et ils comprennent au moins un élastifiant substantiellement non volatil Ce dernier est présent en quantité suffisant à conserver l'adhésivité quand le plastifiant adhésif est substantiellement l'élastifiant L'invention couvre aussi une électrode qui contient un élément électriquement conducteur et l'adhésif électro-conducteur En outre, l'invention s'étend aussi à l'usage de faire adhérer une électrode à des tissus d'un mammifère qui comprend la mise en contact de ces tissus avec cette électrode. On donnera maintenant une description plus détaillée de l'objet de l'invention en se reportant au dessin annexé dans lequel: la figure 1 montre une électrode électrochirurgi- cale de retour électrique (avec certaines parties arrachées) ayant une couche 14 d'un adhésif sensible à la pression, élastomère, hydrophile, insoluble dans l'eau, électroconducteur, avec une partie d'une feuille de protection 28 partiellement retirée avant fixation à un bras 16, la figure 2 montre un substrat porteur 18 analogue à un tissu avec une couche 20 d'adhésif sensible à la pression, élastomère, hydrophile, insoluble dans l'eau la figure 3 montre une couche 36 de l'adhésif de la figure 2 apte à se supporter elle-même. Ainsi qu'on l'a expliqué plus haut, l'inven- tion concerne un nouvel adhésif sensible à la pression. Cet adhésif est insoluble dans l'eau, hydrophile, élastomère, sensible à la pression, c'est un solide analogue à un caoutchouc doux mais résistant, et il est caractérisé en plus par sa transparence et la grande sensation de confort qu'il donne En fait, cet adhésif peut se draper beaucoup mieux que la peau elle-même Il absorbe de l'humidité que l'on ne peut pas exprimer, il transmet l'oxygène, l'humidité et les médicaments ou les sels qui y sont solubles et il fonctionne aussi comme une barrière vis-à- vis des bactéries. Il adhère de manière tenace à la peau mais il ne semble pas bien coller aux cheveux, ce qui élimine ou ce qui réduit grandement l'inconvénient qui accompagne fréquemment l'enlèvement d'un substrat recouvert d'un adhésif sensible à la pression quand onle décolle d'une zone du corps humain sur laquelle poussent des cheveux ou des poils L'adhésif de l'invention peut être laissé sur le corps pendant plusieurs heures ou même plusieurs jours, aucune décoloration ni plissement de la peau n'en résulte. L'adhésif de l'invention peut absorber une quantité notable d'humidité sans réduction constatable de son pouvoir adhésif; à cet effet, il absorbe ou transmet la perspiration quand elle quitte la surface de la peau, y compris l'humidité, les sels, l'urée, l'ammoniac et les autres déchets Il peut être préparé de façon à contenir une quantité notable d'eau ou il peut être préparé à l'état déshydraté et ainsi avoir même une plus grande capacité d'absorber de l'humidité L'adhésif à l'état sec, comme illustré àl'exemple 1 et sur le tableau 1 qui suivent, présente une perméabilité élevée inattendue à l'oxygène (la signification du mot "sec" sera expliquée plus loin). On s'attend à ce que la présence d'une phase significative d'eau dans l'adhésif produise même une plus grande perméa- bilité à l'oxygène. Dans la plupart des modes de réalisation, l'adhésif est super-absorbant Par super-absorbant on veut dire qu'il est capable d'absorber une quantité d'eau égale approximativement à son propre poids, sans perte de son pouvoir adhésif Des exemples de réalisation dans lesquels l'adhésif n'est pas super-absorbant se rencontrent quand le plastifiant est substantiellement du polypropylène-glycol ou substantiellement un copolymère de 25 moles pour cent environ d'oxyde dtthylène et de 75 moles pour cent environ d'oxyde de propylène comme celui qui est vendu dans le commerce par Union Carbide sous la marque Ucon 75-H 90 000. Dans la plupart des utilisations envisagées pour l'adhésif de l'invention, il est avantageux qu'il soit super-absorbant. Toutefois, quand on s'en sert comme un moyen de fixation d'un anus artificiel ou, éventuellement, comme un milieu de libération d'un médicament (en fonction des caractéristiques de solubilité de ce médicament) l'adhésif doit être absor- bant mais non super-absorbant et, par conséquent, on doit alors utiliser les plastifiants du type mentionné ci-dessus. L'adhésif filtre et retient les microorganis- mes contaminants en présentant un chemin tortueux à l'entrée des bactéries Il en résulte que l'emploi d'antibiotiques dans un pansement sur une blessure n'est plus nécessaire dans la plupart des cas L'adhésif de l'invention se rapproche si étroitement des caractéristiques de la peau 252 ? 006 humaine de transmission des fluides et de barrière contre les bactéries qu'il lui est comparable pour la guérison rapide des blessures pour autant que l'infection soit concernée On croit que la formation des tissus cicatriciels en serait retardée. Selon un mode de réalisation, l'adhésif est électroconducteur et il convient particulièrement pour être utilisé avec une électrode En se reportant à la figure 1, on peut voir un tampon électrochirurgical 10 de retour électrique qui comprend un élément classique 12 conducteur électriquement et un adhésif 14 sensible à la pression, insoluble dans l'eau, hydrophile, élastomère, électro- conducteur, conforme à l'invention On peut voir sur cette figure 1 un bras 16 qui constitue la surface à laquelle le tampon électrochirurgical 10 de retour électrique doit être fixé. La figure 2 montre un pansement 17 comprenant un substrat porteur 18 analogue à un tissu et une couche adhésive 20 conforme à l'invention qui recouvre ce subs- trat Cette structure générale est typique d'un pansement, d'une serviette hygiénique, d'une compresse pour brûlure ou blessure, d'un moyen de maintien d'un anus artificiel, d'un tampon contre l'escarre de décubituid'une couche pour bébé, d'une matière absorbant les vibrations et les chocs comme un coussin, d'une matière absorbant les sons, d'un milieu de libération d'un agent actif thérapeutiquement, conformément à l'invention Toutefois, les dimensions et l'épaisseur du substrat 18 et de la couche adhésive 20 varient en fonction de l'usage envisagé. On peut voir aussi sur la figure 1 des couches 22 et 23 de mousse, une couche 24 d'étoffe non tissée, des couches adhésives 26 et 27, des feuilles de protection 28, 30 et 32 et des trous 34 de connexion électrique Ces particularités du pansement sont classiques. La couche adhésive 26 sert à lier la couche non tissée 24 à la couche de mousse 22 Celle-ci est avan- tageusement une mousse de polyéthylène et la couche non tissée 24 est, de préférence, une matière à base de poly- ester, comme celle qui est vendue par Burlington sous la marque enregistrée Nexus Le pansement 10 est fixé au bras 16 après l'enlèvement de la feuille de protection 28. Le pansement 16 est fabriqué avantageusement en partie par le recouvrement de la couche de mousse 22 à l'aide de la couche adhésive 26, le dépôt de la couche non tissée 24 sur l'adhésif pour donner un laminé après quoi on place l'élément conducteur 12 sur la couche non tissée 24, on applique sur celle-ci et sur l'élément conducteur 12 une solution ou une dispersion d'un polymère organique synthétique approprié non réticulé dans un plastifiant approprié, on soumet le laminé résultant à une irradiation ionisante On met ensuite à sa place la feuille de protec- tion 28 Le polymère organique synthétique et le plasti- fiant seront décrits plus loin. En se reportant à la figure 3, on peut voir une couche 36 de l'adhésif de l'invention capable de se supporter elle-même Cette structure générale est typique de tous les emplois de l'adhésif en tant que couche se supportant elle-même Toutefois, les dimensions et l'épaisseur de la couche 36 peuvent varier en fonction de l'usage envisagé De préférence, une couche se suppor- tant elle-même de l'adhésif a une épaisseur allant de 3 à 6 mm environ Quand elle est préparée pour servir de couche se supportant elle-même, la couche d'adhésif peut bien entendu être prise entre une paire de feuilles de protection classique L'adhésif de l'invention comprend au moins un polymère organique synthétique réticulé par irradiation et une quantité d'un plastifiant pour adhésif suffisant à maintenir l'état élastomère de ce dernier Le polymère réticulé est obtenu par dispersion ou solubilisation d'au moins un polymère organique synthétique non réticulé, apte à former un gel, dans un plastifiant qui a une composition identique ou différente de celle du plastifiant pour adhésif, puis par exposition de la solution ou disper- sion résultante à une dose appropriée d'irradiation. L'observation d'une dose convenable d'irradiation produit un adhésif ayant les propriétés décrites ici Le polymère réticulé de l'adhésif est insoluble dans l'eau et il présente une matrice tridimensionnelle. Avantageusement, le polymère organique synthétique non réticulé comprend des unités répétitives d un monomère carboxyvinylique, dérivées/ un monomere d ester vinylique, d'un ester d'un monomère carboxy-vinylique, d'un monomère vinyl-amide, d'un monomère hydroxy-vinylique, d'un monomère vinylique cationique contenant une amine ou un groupe ammonium quaternaire, d'un monomère N-vinyl-lactame En variante, le polymère non réticulé est avantageusement un homo- polymère ou un copolymère d'un éther polyvinylique, ou d'un copolymère dérivé d'un demi-ester d'anhydride maléique. Un polymère obtenu à partir d'un mélange de monomères compatibles peut être utilisé tel qu'un polymère formé d'un mélange de monomère N-vinyllactame et d'un ester de monomère carboxyvinylique On peut aussi utiliser des polymères non réticulés compatibles, en quantités appro- priées, comme environ 11,25 % en poids d'alcool poly- vinylique (hydrolysé à 88 %) et 3,75 % environ en poids d'acide polyacrylique ayant un poids moléculaire de 450 000 environ Avantageusement, le polymère non réticulé utilisé est soluble dans l'eau et il comprend, par exemple, des unités répétitives dérivées d'un monomère carboxyvinylique, il est un homopolymère ou un copolymère d'un alcool polyvinylique ou il est un copolymère obtenu de quantités substantiellement égales, environ, d'éther méthylvinylique et d'anhydride maléique. De préference, le polymère non réticulé comprend des unités répétitives dérivées d'un monomère N-vinyl-lactame A titre d'illustration-de ces monomères, on peut citer: N-vinyl-2-pyrrolidone, N-vinyl-t-capro- lactame et des mélanges de ces deux corps Le monomère N-vinyl-lactame est avantageusement soit un homopolymère de N-vinyl-2-pyrrolidone ou un copolymère de N-vinyl-2- -pyrrolidone et d'au moins un monomère vinylique qui est compatible avec la solubilité ou la dispersabilité du copolymère non réticulé dans le plastifiant solubilisant ou dispersant et qui est compatible avec la solubilité ou la dispersabilité du copolymère réticulé dans le plasti fiant pour adhésif. Les monomères vinyliques de ce type compren- nent l'acétate de vinyle et un ester d'un acide carboxylique x,poléfiniquement insaturé et un alcool contenant un groupe amino Quand le monomère vinylique est l'acétate de vinyle, le rapport molaire de ce dernier et de la N-vinyl-2-pyrro lidone est avantageusement tel que le copolymère est soluble dans l'eau Un copolymère disponible dans le commerce de ce type est vendu par la Société allemande BASF sous la marque Luviskol VA. Un copolynmère de N-vinyl-2-pyrrolidone et d'un ester d'acide carboxylique est préféré, ce copolymère contenant de préférence environ 20 moles pour cent de l'ester Il est particulièrement préférable que l'ester soit du méthacrylate de diméthylaminoéthyle ou bien le sel partiellement ou totalement quaternisé de ce méthacrylate. Un copolymère contenant un sel partiellement quaternisé de N vinyl-2-pyrrolidone (ayant une valeur K de 90 approxima- tivement) est vendu sous forme d'une solution aqueuse à 20 % sous la marque Gafquat 755 N Ce copolymère disponible dans le commerce contient 20 moles pour cent de méthacrylate de diméthylaminoéthyle partiellement quaternisé à l'aide de sulfate de diéthyle Une pyrrolidone polyvinylique avanta- geuse est la K-90 PVP; elle est disponible chez GAF sous le type NP-K 90. Dans la présente description l'expression "monomère carboxyvinylique" comprend un sel soluble dans l'eau d'un monomère carboxyvinylique avec, par exemple, un métal alcalin, l'ammoniac ou une amine Des exemples de monomères carboxyvinyliques comprennent: l'acide acrylique, l'acide méthacrylique, l'acide crotonique, l'acide isocrotonique, l'acide et l'anhydride itaconique, un acide 1,2dicarboxylique comme l'acide maléicque ou l'acide fumarique, l'anhydride maléique et des mélanges de ces corps Avantageusement, le monomère carboxyvinylique est l'acide acrylique. Quand le monomère carboxyvinylique est un acide 1,2-dicarboxylique ou l'anhydride maléique, le polymère non réticulé comprend un comonomère Ce dernier est, par exemple, un monomère oléfinique C 2 *-C 4 tel que les suivants éthylène, propylène, N butylène ou isobutylène; un monomère dioléfinique C 4 tel que le butadiène; un éther alkylvinylique C 1-C 4 tel que l'éther méthylvinylique; le styrène, l'acétate de vinyle La quantité d'acide 1 2-dicarboxylique ou d'anhydride maléique est substantiellement équivalente, sur une base molaire, à la quantité du comonomère L'acétate de vinyle est un comonomère convenable en quantité allant jusqu'à une valeur aussi élevée que 20 % environ en poids avec l'un quelconque des autres monomères carboxyvinyliques. Comme alcool polyvinylique, on utilise un ou plusieurs des alcools polyvinyliques solubles dans l'eau. Un alcool polyvinylique approprié est un alcool à poids moléculaire élevé, hydrolyse à 88 %, préparé par hydrolyse de l'acétate de polyvinyle Cet alcool polyvinylique est disponible dans le commerce sous la marque enregistrée Gelvatol 20-90; c'est un produit de la Société Monsanto. Le polymère réticulé par irradiation est obtenu par irradiation d'une solution ou d'une dispersion d'un polymère organique synthétique nonréticulé, apte à former un gel, dans un plastifiant qui est soluble dans l'eau ou susceptible d'être dispersé dans l'eau, dans lequel le polymère non réticulé peut être mis en solution ou dispersé, et dans lequel l'eau et le polymère non réticu- lé peuvent être mis en solution ou dispersés L'expression "plastifiant solubilisant" est utilisée ici pour désigner ce plastifiant Ce dernier est compatible avec la réticu- * lation par irradiation Dans ce sens, l'expression "compatible avec la réticulation par irradiation" signifie que le plastifiant solubilisant n'a aucun effet d'inhibition sur la réticulation du polymère provoquée par irradiation. Le plastifiant solubilisant comprend au moins un élastifiant substantiellement non volatil et avantageu- sement un solvant volatil qui, en combinaison avec l'élastifiant, sert à disperser ou à dissoudre le polymère. Le solvant volatil est soit aqueux, soit non aqueux, soit un mélange, et il est choisi en rapport avec l'élastifiant afin de donner une composition plastifiante dans laquelle le polymère non réticulé peut être dissous ou dispersé et pour donner un plastifiant pour adhésif qui peut dissoudre ou disperser le polymère réticulé Avantageusement, le solvant volatil est aqueux et il est spécialement avanta geux de choisir l'eau corme solvant volatil Quand ce dernier est de l'eau, une quantité allant jusqu'à 90 t environ du plastifiant solubilisant peut être de l'eau. Une caractéristique très importante qui distingue l'adhésif de l'invention des adhésifs classiques est qu'il retient son pouvoir adhésif après élimination du solvant volatil. Par contraste, un gel solvant aqueux comme celui décrit dans les brevets no S 3 878 175, 3 336 129 et 3 993 049 devient dur et non adhésif après élimination du solvant volatil. L'élastifiant substantiellement non volatil est présent en quantité suffisant à conserver le pouvoir adhésif de l'adhésif contenant du polymère réticulé lorsque le plastifiant pour adhésif est substantiellement constitué par l'élastifiant Quand on emploie le mot "substantielle- ment" en référence au plastifiant, on veut dire qu'une quantité de 2 % seulement en poids du solvant volatil est présente Avantageusement, l'élastifiant est présent en quantité allant de 0,5 à 4:1,en poids, du polymère réticulé. La solution ou la dispersion formée à partir d'une combinaison du polymère non réticulé avec le plasti- fiant solubilisant est d'apparence claire ou trouble Les proportions relatives du polymère non-réticulé et du plastifiant sont telles que le gel, formé par réticulation sous l'effet de l'irradiation, retient ce plastifiant dans une matrice tridimensionnelle. Avantageusement, l'élastifiant substantielle- ment non volatil est un alcool polyhydrique convenable, un mono ou un diéther d'un polyalkylène glycol, un mono ou un diester d'un polyalkylène glycol, un surfactant ampho- tère dérivé de l'imidazoline, le lactame, le lactame N-substitué, un amide, un polyamide, une amine, une polyamine, un condensat de polyéthylène imine avec l'épichlorohydrine, un composé ammonium polyquaternaire ou un mélange compatible de ces corps L'alcool polyhydri- que est utilisé avec un avantage particulier et il est spécialement préférable que l'alcool polyhydrique soit le polyalkylène glycol, en particulier le polyéthylène glycol. D'autres polyalkylène glycols convenables comprennent un copolymère fait de 25 moles pour cent d'oxyde d'éthylène et de 75 moles pour cent environ d'oxyde de propylène. Un copolymère de ce type est vendu sous la marque Ucon -H 90 000 par Union Carbide D'autres alcools polyhydri- ques utiles comprennent le sorbitol, le 1,3-butane diol, le 1,4-butane diol, le 1,4-butène diol, un dérivé approprié du sucre de mais, le pentaérythritol, la triméthyloléthane, la glycérine, le propylène glycol, le 1,3-propane diol, la polyglycérine, l'éthylène glycol et les mélanges compatibles de ces corps I 1 est nécessaire que l'élasti- fiant présent pendant le traitement d'irradiation soit compatible avec la réticulation par irradiation Ainsi par exemple, la glycérine qui tend à réduire l'efficacité de la réticulation par irradiation ne doit pas être présente comme élastifiant avant le traitement d'irradiation en quantité supérieure à 5 % environ du poids total,_selon le polymère sur lequel l'adhésif est basé Cette quantité de glycérine peut être présente comme élastifiant et peut, en consequence, être ajoutée à l'élastifiant lorsque l'opération de réticulation est terminée I 1 doit être entendu que si, par exemple, l'élastifiant est un amide ou une amine, il ou elle doit être substantiellement non volatil De plus, comme on l'explique plus loin, l'élas- tifiant est typiquement un liquide à la température ambiante. Lorsque le traitement d'irradiation a été terminé, une autre façon d'altérer la composition du plas- tifiant pour adhésif, dans les cas o ce plastifiant contient un solvant volatil, est d'éliminer une partie de ce solvant volatil Quand ce dernier est de l'eau, il est préférable d'éliminer une fraction de l'eau jusqu'à une faible quantité seulement, par exemple jusqu'à 5 9 S environ de l'eau présente faisant partie du plastifiant pour adhésif En fait, il est même préférable davantage encore d'éliminer une quantité suffisante d'eau pour que l'adhésif soit "sec" comme on le définira plus loin Un avantage de ces adhésifs dépourvus d'eau est leur capacité grandement accrue d'absorber l'humidité De plus, comme on le montrera dans les exemples qui suivent, l'adhésif sec ou dépourvu d'eau est supérieur au point de vue du pouvoir adhésif à l'adhésif humide; il a une qualité notablement supérieure de transmission de la vapeur d'eau et une perméabilité à un degré élevé inattendu vis-à vis de l'oxygène Le mot "sec" signifie ici que l'adhésif a un degré de siccité qui est à sa valeur la plus faible celle produite quand on laisse un adhésif sécher à l'air pendant 48 heures dans une atmosphère d'humidité relative de 30 % environ et une température de 200 C Le mot "humide" signifie ici que l'adhésif contient au moins 55 % environ d'eau. En général, comme on l'a noté ci-dessus, l'élastifiant est liquide à la température ambiante. Toutefois, il est possible que l'élastifiant soit un solide à la température ambiante quand un abaissement du point de congélation se produit par suite de la combinaison de l'élastifiant avec le polymère non réticulé, avec certains autres composants du plastifiant solubilisant, ou avec un additif approprié qui est introduit dans la formule avant l'opération de réticulation Une matière qui est normale- ment solide mais qui présente un abaissement du point de congélation en présence d'un polymère non réticulé convena- ble tel que l'acide polyacrylique ayant un poids moléculaire de 450 000 environ,est le polyéthylène glycol qui a un poids moléculaire de 600 environ à 20 000 environ Les polyéthylène glycols particulièrement avantageux pour être utilisés dans le cadre de l'invention, ont un poids molécu laire de 300 environ à 600 environ Un polyéthylène Clycol (PEG) ayant un poids moléculaire de 300 est vendu par Union Carbide sous la marque Carbowax 300 et un PEG ayant un poids moléculaire de 600 est vendu sous la marque Carbowax 600. I 1 est possible aussi que l'élastifiant utilisé soit solide à la température ambiante lorsque le reste de la composition plastifiante est capable de solubiliser ou de disperser à la fois un mélange de ce dernier et du polymère non réticulé et un mélange de ce dernier et du polymère réticulé. Comme on l'a expliqué, l'élastifiant peut être un alcool polyhydrique, le mono ou diéther d'un polyalkylè- neglycol ou le lactame N-substitué Il est très avantageux que l'alcool polyhydrique soit un polyalkylèneglycol, le polyéthylèneglycol, le polypropylèneglycol et le copolymè- re d'oxyde d'éthylène et d'oxyde de propylène étant des exemples de polyalkylèneglycols Un mono ou un diéther de polyéthylèneglycol est avantageusement le mono ou le diéther d'un polyalkylèneglycol; un alcool gras polyéthoxylé, un nonylphénol polyéthoxylé ou un octylphénol polyéthoxylé est avantageusement le monoéther du polyéthylèneglycol Comme exemple de lactame N-substitués on peut citer: N-isopropyl-2-pyrrolidone, N-(N,N-diméthylamino)propyl- -2-pyrrolidone, N-cyclohexyl-2-pyrrolidone. De manière convenable, le polymère non réticulé comprend des unités répétitives dérivées d'un monomère vinyl- amide Un monomère particulièrement approprié de ce type est un amide de l'acide carboxylique o,p-oléfiniquement insaturé, l'acrylamide et le diméthylaminopropyl-méthacryl- amide en étant des exemples Un autre amide de ce type est le chlorure de méthacrylamidopropyl triméthylammonium. Comme on l'a dit plus haut, il est avantageux que le polymère non réticulé comprenne des unités répétitives dérivées d'un monomère carboxyvinylique Quand ce dernier est l'acide acrylique, le polymère peut être un copolymère d'acide acrylique et d'éthylène, d'acétate de vinyle ou d'un ester d'acrylate Avec ce copolymère, est incluse une quantité suffisante d'une base pour solubiliser le polymère, la base étant une amine, un ammonium quaternaire ou un hydroxyde de métal alcalin Quand le monomère carboxyviny- lique est l'acide maléique, un comonomère avantageux est l'éther méthylvinylique, l'éthylène, l'acétate de vinyle, le styrène ou le butadiène, la quantité de comonomère étant substantiellement équivalente, sur une base molaire, à la quantité d'acide maléique Quand le comonomère est le sty&ne ou l'acétate de vinyle, il comprend une quantité suffisante d'une base pour solubiliser le copolymère. Un adhésif conforme à l'invention préparé à partir d'un polymère non réticulé ou d'un plastifiant qui est irritant pour la peau, ou qui contient autrement un additif irritant pour la peau, est mieux employé quand on ne le met pas en contact avec la peau Un exemple d'un polymère de ce type comprend de manière prédominante des unités répétitives dérivées d'un monomère carboxyvinylique comme l'acide acrylique; un plastifiant que l'on peut donner en exemple contient un surfactant ou un détergent comme élastifiant Autrement, l'adhésif de l'invention a l'avantage substantiel d'être hypo-allergène. Quand le polymère non réticulé comprend des unités répétitives des dérivés d'un monomère de N-vinyl- -lactame, des élastifiants particulièrement utiles compren- nent un polyéthylèneglycol, un surfactant amphotère dérivé de l'imidazoline, un alcool gras polyéthoxylé, un acide gras polyéthoxylê, un nonylphénol polyéthoxylé, un octylphénol polyéthoxylé Un surfactant octylphénol polyéthoxylé est vendu sous la marque Triton par Rohm & Haas. Un éther polyvinylique avantageux utilisable comme polymère non réticulable de départ est l'éther poly- méthylvinylique ou l'éther polyéthylvinylique Des élasti- fiants particulièrement convenables comprennent le monoéther d'un polyalkylèneglycol ou le monoester d'un polyalkylène- glycol Comme exemple de monoéther d'un polyalkylène- glycol on peut citer l'octylphénol polyéthoxylé et comme exemple de monoester d'un polyalkylèneglycol on peut citer un ester d'acide gras de polyéthylèneglycol comme le monostéarate de polyéthylèneglycol 300 D'autres élasti- fiants utiles comprennent un lactame N-substitué et, bien entendu, le polyéthylêneglycol, Un lactame N-substitué est aussi un élastifiant particulièrement convenable utilisable avec un polymère non-réticulé dérivé d'un monomère N-vinyl- -lactame. Quand le polymère non réticulé comprend des unités répétitives dérivées d'un monomère d'ester vinylique, le polymère contient une quantité suffisante d'un second comonomère pour rendre le polymère soluble ou susceptible d'être dispersé dans le plastifiant avant le traitement par irradiation, et aussi de le rendre soluble dans le plastifiant pour adhésif Comme exemple d'ester vinylique on peut citer l'acétate de vinyle, le propionate de vinyle, et comme exemple de comonomère on peut citer un lactame N-substitué, un alcool vinylique, l'anhydride maléique hydrolysé ou l'acide crotonique Un copolymière contenant l'ester vinylique et l'alcool vinylique peut être préparé par hydrolyse incomplète de l'ester vinylique Un copolymère d'acétate de vinyle et d'anhydride maléique est préparé par hydrolyse et traitement par une base Quand le comonombre est l'acide crotonique, une quantité suffisante d'une base appropriée est ajoutée pour la dissolution du polymère dans le plastifiant avant le traitement d'irradiation Avantageu- sement, ce copolymère contient de l'acétate de vinyle et de l'acide crotonique dans un rapport molaire de 19:1 environ. Quand le polymère non réticulé est un copoly- mère dérivé d'un demi-ester de l'anhydride maléique, le demi-ester est avantageusement le demi-ester méthylique ou le demi-ester éthylique, et le comonomère est avantageusement un éther vinylique C 1-C 4 comme l'éther méthylvinyle ou l'éthylène. D'autres monomères d'amide vinylique qui peuvent être cités en exemple sont préparés à partir d'acide carboxylique ",P-oléfiniquement insaturé et d'une diamine comme la diméthylaminoéthylamine et le chlorure d'aminoéthyl -triméthylammonium Des exemples de monomères hydroxyvinyliques, utilisables comme matière première constituant le polymère non réticulé, comprennent l'alcool allylique, l'acrylate d'hydroxyéthyle, l'acrylate d'hydroxy- propyle Le chlorure de vinylbenzyltriméthylammonium est un exemple d'un monomère vinylique cationique contenant une amine ou un groupe ammonium quaternaire. Ainsi qu'on l'a dit plus haut, les proportions relatives du polymère non réticulé et du plastifiant solu- bilisant sont telles que le gel formé par réticulation à la suite de l'irradiation retient ce plastifiant dans une matrice tridimensionnelle Quand le polymère non-réticulé comprend des unités répétitives dérivées de: un monomère carboxyvinylique, un monomère d'ester vinylique, un ester d'un monomère carboxyvinylique, un monomère d'un amide vinylique, un monomère hydroxyvinylique, ou un monomère vinylique cationique contenant une amine ou un groupe ammonium quaternaire, la solution ou la dispersion à irradier contient avantageusement environ 5 à 50 % en poids du polymère non réticulé De plus, quand ce dernier est un copolymère dérive d'un demi-ester d'anhydride maléique, la solution ou la dispersion contient avantageusement environ à 50 % en poids du polymère non réticulé Il est avanta- geux que la solution ou la dispersion contienne environ 7 à 60 % en poids du polymère non réticulé, dans le cas o ce dernier contient des unités répétitives dérivées d'un monomère de N-vinyl-lactame Quand le polymère non réticulé est un homopolymère ou un copolymère d'un éther polyvinyli- que, il est avantageux que la solution ou la dispersion contienne environ 50 à 6 C % en poids du polymère non reticulé Dans le cas o ce dernier est un homopolymère ou un copolymère d'un alcool polyvinylique, la solution ou la dispersion à irradier con Lcient avantageusement environ 5 à 30 % en poids du polymère non réticulé Quand ce dernier comprend des unités répétitives dérivées d'un monomère carboxyvinylique, il est spécialement avantageux que la solution ou la dispersion contienne environ 14 à % en poids du polymèrenon réticulé, la quantité de 20 % environ étant préférée Quand le polymère non réticulé contient des unités répétitives dérivéesd'un monomère de N-vinyl-lactame, il est particulièrement avantageux que la solution ou la dispersion contienne environ 12,5 à 22,5 % en poids du polymère non réticulé, la quantité de 20 % en poids étant préférable Une concentration particulièrement avantageuse du polymère non réticulé dans la solution ou dans la dispersion est de 7 à 25 % environ en poids quand le polymère non réticulé est un homopolymère ou un copoly- mère d'un alcool polyvinylique, la quantité de 10 % environ en poids étant préférée. Quand le polymère non réticulé comprend des unités répétitives dérivées d'un monomère carboxyvinylique, un rapport particulièrement convenable de l'élastifiant à ce monomère est environ de 1:1, en poids. Quand le polymère non réticulé est l'acide polyacrylique, ce dernier a avantageusement un poids moléculaire de 450 000 à 500 000 environ Un acide polyacrylique ayant un poids moléculaire de 500 000 environ est vendu en solution aqueuse à 15 % par la Société B F Goodrich sous la marque enre- gistrée Carbopol Ex-17 et de l'acide polyacrylique ayant un poids moléculaire de 450 000 est vendu sous la marque enregistrée Carbopol 907 Un adhésif particulièrement avantageux, ainsi qu'on l'a expliqué plus haut, est l'adhésif à l'état sec L'élimination du solvant volatil pour l'obtention de cet adhésif se fait comme on l'a expliqué plus haut, ou à l'aide de techniques équivalentes. Quand l'adhésif comprend de la pyrrolidone polyvinylique K-90 réticulée par irradiation et du poly- éthylèneglycol ayant un poids moléculaire de 300 environ, il est grandement préférable que le polyéthylèneglycol soit présent en quantité égale à 0,75 1,5 fois la quantité, en poids, de la pyrrolidone polyvinylique Ces compositions particulières et les compositions similaires dans lesquelles la pyrrolidone polyvinylique est un copolymère de N-vinyl-2-pyrrolidone et soit de méthacrylate de diméthylaminoéthyl, soit du sel partiellement quaternisé de ce méthacrylate, sont des compositions grandement préférables dans le cadre de l'invention. Le dosage de l'irradiation pour produire l'adhésif de l'invention dépend de facteurs qui comprennent la concentration du polymère non réticulé dans le plasti- fiant solubilisant, et le poids moléculaire du polymère non réticulé Par exemple, une dose relativement faible d'irradiation est nécessaire avec une concentration relativement élevée du polymère non réticulé ou un poids moléculaire relativement élevé de ce polymère, tandis qu'une irradiation relativement importante est nécessaire avec une concentration relativement faible du polymère non réticulé ou un poids moléculaire relativement bas de ce dernier Le choix de l'élastifiant et les proportions 1 o relatives de ce dernier, les autres composants du plasti- fiant et le polymère non réticulé affectent aussi la valeur du dosage. De plus, quand l'irradiation est effectuée à une intensité plutôt faible et en présence d'un radical libre refoulant comme l'oxygène, des doses relativement élevéessont nécessaires tandis que lorsqu'elle a lieu dans des conditions qui favorisent l'existence relativement longue des radicaux libres produits, comme par exemple quand elle se fait à intensité élevée en absence d'oxygène, ou en solution o l'oxygène est rapidement épuisé, uredose relativement faible est nécessaire. Le mot "irradiation" utilisé ici désigne la radiation à haute énergie et/ou les énergies secondaires qui résultent de la conversion de l'énergie des électrons ou d'autres particules en neutrons ou en radiation gamma. Ces énergies sont au moins équivalentes à 100 000 électron- -volts environ Bien que différents types d'irradiation conviennent dans le cadre de l'invention, comme les rayons X et les rayons gamma et bêta, la radiation produite par des électrons accélérés à haute énergie est convenable et économiquement applicable Toutefois, indépendamment du type de radiation et du type d'appareillage utilisé pour la créer ou l'appliquer, la radiation d'ionisation nécessite seulement d'être équivalente à au moins 100 000 électron -volts environ. Bien qu'il n'existe pas de limite supérieure à l'énergie des électrons que l'on puisse utiliser avanta- geusement, les effets désirés, en pratique, pour la mise en oeuvre de l'invention peuvent être obtenus sans que l'on excède 20 millions d'électron -volts environ En général, plus grande est l'énergie des électrons, plus importante est la profondeur de pénétration à l'intérieur de la structure du matériau à traiter et plus court est le temps d'exposition nécessaire Pour d'autres types de radiation comme les rayons gamma et les rayons X, des énergies équivalentes à la gamme indiquée ci-dessus en électron- -volts sont souhaitables. Il doit être entendu que le mot "irradiation" inclut la "radiation d'ionisation" qui a été définie comme une radiation possédant une énergie au moins suffisante à produire des ions ou à rompre des liaisons chimiques; elle inclut donc la "radiation de particules ionisantes ainsi que les radiations du type appelé "radiation électro- magnétique ionisante '. L'expression "radiation de particules ioni- santes" a été utilisée pour désigner l'émission d'électrons ou de particules nucléaires fortement accélérées comme les protons, les neutrons, les particules alpha, les deutérons, les particules bêta, dirigée de sorte que les particules sont projetées à l'intérieur de la masse à irradier Les particules chargées peuvent être accélérées à l'aide de gradients de tensions à l'aide de dispositifs comme les accélérateurs à chambres de résonance, les générateurs Van der Graaff, les bêtatrons, les synchrotrons, les cyclotrons, les dynamatrons et les transformateurs à noyau isolé Une radiation neutronique peut être produite par bombardement d'un métal léger choisi, comme le béryiiiu ? l'aide de particules positives de haute énergie La radia- tion de particules peut être obtenue aussi par l'emploi d'une pile atomique, d'isotopes radioactifs ou d'autres matières radioactives naturelles ou synth& tiques. Une "irradiation électromagnétiquc ionisante" est produite lorsqu'une cible métallique, par exemple en tungstène, est bombardée à l'aide d'électrons d'énergie convenable Cette énergie est conférée aux électrons par des accélérateurs à potentiel supérieur à O,1 million d'électron volts En plus de l'irradiation de ce type, communément appelée rayons X, une irradiation électromagnétique ionisante convenable dans le cadre de l'invention peut être obtenue au moyen d'un réacteur nucléaire (pile) ou par l'emploi de matières radioactives naturelles ou synthétiques, par exemple du cobalt 60. Les doses d'irradiation allant de 0,5 à 4,5 mégarads environ sont utiles pour la réticulation du polymère non réticulé, une dose de 3,5 à 4,5 mégarads étant particulièrement convenable Ainsi cette gamme de doses est spécialement utile pour une composition contenant substantiellement 18 à 22 % environ en poids de pyrrolidone polyvinylique K-90, environ 10 à 70 % en poids de poly- éthylèneglycol ayant un poids moléculaire de 300 environ, et de l'eau L'adhésif produit est l'adhésif préféré et il peut être rendu electroconducteur par l'inclusion d'une quantité convenar e d'une matière conductrice en quantité de 6 à S % envirox en poids Il est vraiment préférable que cet adhésif contienne environ 25 à 30 % en poids de PEG 300 et environ 20 % en poids de PVP. En variante, l'adhésif de l'invention peut contenir un préservatif compatible comme le para-hydroxy- benzoate de méthyle ou le para-hydrox-benzoate de propyle. Des mélanges de préservatifs peuvent être utilisés et, quand on s'en sert, un préservatif est employé en quantité suffisante pour donner un ffet de préservation L'adhésif peut contenir aussi un colorant comme le FD&C Blue n 2. L'adhésif de l'invention est utile comme substance pour recouvrir un substrat porteur analogue à un tissu Par suite de sa grande cohésion, et d'un choix judicieux du substrat analogue à un tissu pour qu'il existe une très grande adhérence mntre ce dernier et l'adhésif, celui-ci ne laisse pas de résidu derrière lui quand on le retire Quand bn empleie, par exemple, du polystyrène comme substrat porteur, on parvient à une très grande adhérence de l'adhésif au polystyrène lorsque l'ir- radiation est effectuée avec la solution ou la dispersion du polymère non réticulé miseen contact direct avec le polystyrène Un avantage particulier de l'adhésif de l'inven- tion est qu'il a tendance à être réutilisable Il en résulte que l'adhésif peut être remis plusieurs fois en position sans qu'il perde de son pouvoir adhésif. L'adhésif de l'invention est élastomère, ou élastique, et il supporte des déformations élastiques. Quand il a été soumis à une tension, une contrainte statique de restauration se développe Même après avoir subi une extension à un pourcentage de plusieurs centaines, il existe peu de déformations permanentes constatables visuellement après relaxation de l'adhésif Ce dernier n'a qu'une très faible raideur et son module est aussi faible que celui de la gélatine des desserts ou môme plus faible. Comme l'adhésif est élastique et ne présente pas d'écoulement excessif à froid, il est possible de le fabriquer en couche très épaisse, aussi épaisse que 40 mm environ ou plus Toutefois, une couche ayant une épaisseur de 3 à 6 mm environ est préférable, spécialement quand elle doit se supporter elle-même et elle a l'avantage de permet- tre les mouvements du corps du patient avec un minimum de contention et un minimum de tension gênante Une couche se supportant elle-même de l'adhésif de l'invention pourrait être une couche d'une épaisseur insuffisante à se supporter elle-même déposée sur un substrat analogue à un tissu comme une gaze ou même sur une étoffe non tissée Dans cet exemple le substrat analogue à un tissu sert à accroître la stabi- lité dimensionnelle et fait que l'adhésif peut être coupé plus facilement. Un substrat porteur recouvert d'une couche de l'adhésif de l'invention a une multiplicité d'usages; on choisit le substrat en fonction de l'usage envisagé. Avantageusement, le substrat n'est pas conducteur Si on désire utiliser le substrat recouvert comme bande adhésive, par exemple, on peut employer comme support un film de cellophane De nombreux usages existent pour un substrat recouvert de l'adhésif de l'invention: bandage, pansement pour brûlure ou blessure, serviette hygiénique, dispositif de maintien d'un anus artificiel, couche pour bébé, tampon contre escarre de décubitus, matière absorbant les vibrations ou les chocs, matière absorbant les sons, moyen de libération d'une substance thérapeutiquement active soluble dans l'adhésif Dans certains de ces usages, l'adhésif comprend une substance thérapeutiquement active qui est soluble dans cet adhésif. Quand on se sert d'une couche se supportant elle-même, l'adhésif de l'invention a les emplois qui sont énumérés ci-dessus pour le substrat recouvert d'adhésif. Une couche se supportant elle-même peut être utile aussi comme masque facial pour l'application de produits de beauté et pour fixer une prothèse ou un article d'habille- ment au corps d'un mammifère. Quand on l'emploie dans un pansement, la matière adhésive de l'invention est susceptible de remplacer les trois parties du pansement, c'est-à-dire l'adhésif, la gaze et le substrat et elle est la meilleure matière connue pour jouer le rôle de l'une quelconque de ces trois parties. Comme la partie adhésive du pansement, elle est non trauma- tisante, ne tire pas les poils, ne produit pas de tension gênante pendant l'utilisation, n'est pas la cause de douleur ou de blessure quand on la retire, n'est pas à l'origine de plissements de la peau par rétention d'humidité comme on l'observe avec beaucoup d'autres adhésifs Comme matière jouant le rôle de la gaze, l'adhésif permet une observation continuelle de l'état du patient sans déranger celui-ci. Comme il est un élastomère doux, il constitue aussi un tampon amortisseur de qualité supérieure Comme il n'est pas fibreux, il n'adhère pas fortement aux croates et habituellement il peut être retiré sans arrachement des croates Il réduit notablement l'entrée des bactéries par la filtration qu'il exerce Comme il est élastomère par nature, il peut être utilisé sans substrat porteur quand il est réalisé sous une épaisseur convenable Sa qualité supérieure de drapé lui permet de se conformer aux contours les plus compliqués du corps, en restant adhérent même pendant des mouvements vigoureux Sa perméabilité élevée à l'oxygène et à l'humidité est des plus bénéfiques dans son utilisation comme pansement, particulièrement comme moyen de contrôler l'infection bactérienne anaérobie. L'adhésif de l'invention peut absorber les fluides qui exsudent d'une blessure mineure et, ainsi, il sert à la fois d'adhésif et de tampon absorbant Un avantage substantiel de cette qualité est quel lorsqu'une feuille de dimensions suffisantes d'un substrat recouvert de l'adhésif est disponible, on peut couper un pansement aux dimensions ou à la forme exacte nécessaire pour un besoin précis. Ceci est en contraste avec les pansements disponibles dans le commerce qui sont faits à partir d'un tampon absorbant fixé à une bande adhésive et qui nécessitent un tampon de gaze de dimensions et de formes appropriées ainsi qu'uri ruban adhésif de dimensions et de formes appropriées. Quand la gaze est utilisée pour recouvrir une blessure, une difficulté rencontrée fréquemment est que le sang coagulé et les fluides exsudant du corps tendent à enrober les fibres de la gaze et il en résulte que celleci devient adhérente à la blessure En comparaison, l'adhésif de l'invention est beaucoup moins susceptible d'adhérer à une blessure Quand on l'utilise en remplacement d'une gaze, il peut être préparé pour contenir une quantité d'humidité allant de O à 90 % de sorte que l'on peut maintenir soit un environnement à humidité élevée, soit un environnement à faible humidité sur la zone traitée. Comme pansement pour une blessure, on croit que l'adhésif de l'invention fonctionne comme une greffe de peau artificielle qui stabilise l'état du patient jusqu' ce que des greffes des propres tissus de ce dernier soicent disponibles. Quand onfutilise comme serviette hygiénique, une couche de l'adhésif de l'invention peut servir pour constituer les trois parties d'une serviette hygiériique, c'est-à-dire la matière absorbante, l'adhésif et la matière structurelle porteuse La capacité de l'adhésif de l'inven- tion à adhérer aux contours de la zone vaginale même pendant les mouvements vigoureux, à absorber le fluide menstruel, à constituer une fermeture étanche de la zone vaginale fait que cette matière adhésive est une serviette hygiénique idéale On peut employer une feuille de cette matière, seule, sans support, à une épaisseur de 4,75 mm Quand elle est utilisée sans support, la face opposée de la matière adhésive doit être recouverte d'une couche empêchant son adhérence aux sous-vêtements, par exemple par saupoudrage de cette face à l'aide de talc ou par traitement à l'aide d'un fluide à base de silicone Comme la matière adhésive n'absorbe pas les particules, il est avantageux d'utiliser un tampon d'une autre matière absorbante dans la partie centrale de la serviette hygiénique. Comme masque facial pour l'application des produits de beauté, l'adhésif de l'invention est assez doux pour être confortable quand on l'emploie sur la totalité de la face Des substances humidifiantes peuvent être ajoutées, en quantité convenable, afin de permettre un traitement de beauté pendant une nuit entière qui, étant poursuivi pendant toute la nuit, apporte une aide plus efficace à la restaura- tion "d'un air de jeunesse" En plus, des substances thérapeutiquement actives comme celles que l'on utilise contre l'acné ou pour le soulagement des brûlures solaires peuvent être incorporées à la matière adhésive. Quand on l'emploie comne moyen de libération d'une substance active tiîrapeutiquement, on peut appliquer une couche de l'adhésif d'ô l'invention sur des surfaces de la peau autres que la face Cet usage est particulièrement avantageux quand la substance thérapeutique est susceptible de traverser la peau En plus de son application sur la peau, l'adhésif de l'invention peut être introduit dans le vagin, le rectum, la bouche et mdme sous la peau pour administration sous-cutanée Dans un emploi intéressant de l'adhésif de l'invention-comme mo';en de libération de médicament, on le prépare de manière qu'il contienne une solution aqueuse de sulfate de magnésium Une couche de l'adhésif est appliqué aux pieds et l'utilisateur est capable de se déplacer librement tout en continuant à "mouiller" ses pieds L'adhésif de l'invention retient la solution salée et même quand il est comprimé il ne relâche pas l'humidité La substance active thérapeutiquement doit être soluble dans la phase plastifiante de l'adhésif et doit être présente en quantité suffisante pour produire l'effet thérapeutique désiré Comme exemple de substances théra- peutiquement actives on peut citer: les hormones comme l'oestrogène, les analgésiques, les antirhumatismaux En outre, la substance adhésive peut être utilisée comme un moyen porteur d'un agent dépilatoire. L'adhésif de l'invention est spécialement utile comme matière pour l'absorption des vibrations ou des chocs, comme un coussin,étant donné qu'il est très doux et qu'il peut supporter des contraintes considérables de cisaillement sans transmettre d'efforts très élevés Une couche se supportant elle-même de l'adhésif peut être utili- sée comme coussin dans les chaussures, dans les appareils orthopédiques, dans les moulages et dans les attelles. Dans un autre usage sous forme de coussin ou de tampon amortisseur, une couche de l'adhésif de l'invention peut servir comme couverture de dessous de selle afin de réduire les douleurs des chevaux provoquées par les selles. L'adhésif de l'invention est utile pour atténuer les vibrations dans l'équipement des appareils de prise de vue et dans divers instruments sensibles En outre, il permet une bonne atténuation des sons. Les propriétés de l'adhésif de l'invention font qu'il est utile aussi pour traiter ou pour empêcher les douleurs des alités ou les escarres de décubitus On parvient à ce résultat en appliquant une couche de l'adhésif à une surface choisie du corps, en conséquence de quoi le frottement sur cette zone est réduit. L'adhésif de l'invention peut contenir des ingrédients bénéfiques comme des humidifiants, des moyens de traitement de la peau, des dépilatoires, des hormones, des parfums, des agents de nettoyage, des médicaments contre l'acné, des antiperspirants, des astringents, des écrans solaires, des matières tannantes artificielles contre le soleil Quand on l'emploie comme moyen de libération d'une substance active thérapeutiquement soluble dans l'adhésif, ce dernier peut avoir la fonction de libérer de manière continue un médicament si l'on a prévu une concentration convenable de ce dernier dans l'adhésif En plus des types de médicaments que l'on vient d'énumérer, on pourrait utiliser aussi la nitroglycérine ou un médicament contre le mal des transports Dans des situations o il est désirable d'avoir dans l'adhésif un agent bactériostatique, par exemple quand l'adhésif doit être appliqué sur la face d'une personne pour le traitement de l'acné ou doit être appliqué extérieurement sur la peau pour le traitement d'une infec- tion topique, l'adhésif peut comprendre un composê d'amionium quaternaire Pour le traitement de la teigne, des démangeaisons ou d'autres infections fongiques topiques, on peut ajouter à l'adhésif un composé antifongique conve- nable. En tant que couche se supportant elle-môme, l'adhésif de l'invention peut servir aussi à fixer une prothèse sur le corps d'un mammifère En outre, un article d'habillement peut être fixé également à un corps à l'aide d'une couche auto-porteuse de l'adhésif. Pendant la fabrication de l'adhésif, l'irra- diation a pour but d'induire la réticulation d'un polymère organique synthétique approprié L'emploi d'une technique d'irradiation permet la préparation in situ de films, de couches qui doivent être réalisés de manière continue; en outre, elle permet la rêticulation en masse, spéciale- ment si on se sert de rayons gamma provenant de cobalt 60. L'emploi de l'irradiation pour provoquer la réticulation du polymère organique synthétique autorise l'usage des techniques de tissage à vitesse élevée, ce qui se traduit par une production continue à grand volume de substrats recouverts d'adhésif Un équipement simple de manutention d'un liquide peut servir à répandre la formule non-réticulée sur un tissu mouvant de substrat que l'on fait passer ensuite sous un faisceau électronique de balayage. Une difficulté potentielle que l'on rencontre avec un polymère qui a été réticulé chimiquement peut surgir dans le cas o une liaison de type ester doit être formée par la réaction d'un groupe carboxyle du polymère avec un groupe oxirane ou aziridine d'un réticulant, en présence d'une quantité notable d'eau Dans ce cas, la liaison de type ester peut ne pas être stable hydrolytiquement au- -delà d'une période de plusieurs semaines De même, une liaison de type amide se formant entre le groupe carboxyle d'un polymère et le groupe amine d'un agent de réticulation peut ne pas être stable hydrolytiquement Au contraire, les liaisons carbone-carbone qui se forment entre les molécules adjacentes du polymère pendant l'irradiation sont très stables D'autres avantages de l'emploi de l'irradia- tion sont: son rendement élevé, sa facilité de mise en oeuvre et l'élimination de produits chimiques potentiellement toxiques L'irradiation est un procédé propre en ce sens qu'il ne donne naissance à aucune toxine chimique résiduelle. Les avantages d'une mise en oeuvre facile et d'un traitement rapide font que l'irradiation est très économique La réti- culation peut être accomplie de façon instantanée au lieu de demander des cycles prolongés de traitement comme c'est le cas avec le traitement par époxy Un avantage supp 11 men- taire est que dans certaines circonstances, quand on emploie une réticulation chimique, la matière polymère réticulée a besoin d'être séchée à l'air pour que l'on en élimine l'eau afin de convertir la matière de son état stable et coulant en un adhésif sensible à la pression A l'opposé, l'emploi d'une dose convenable d'irradiation convertit instantanément cette composition en un adhésif sensible a la pression. L'intensité applicable théorique peut être calcu- lée pour un faisceau électronique à l'aide de l'équation: d I = 1,l - t A si l'on suppose une perte d'énergie similaire àla perte due à l'eau, dans laquelle d est la dose en mégarads, t est le temps en minutes, A est la surface de balayage du faisceau électronique en mètres, I est le courant en milliampères et 1,1 est une constante empirique qui dépend de la matière à irradier avec un faisceau d'une énergie de 2 Mev Quand on utilise un faisceau électronique de balayage balayant une largeur de 152, 4 cm et une longueur de 5,08 cm, quand on utilise un courant de 3 à 30 milliampères,lintensité théorique calculée est de 2,5 à 25 x 109 rads par heure La matière à irridier passe sous le faisceau de balayage sur un convoyeur en déplacement Dans cet exemple, le convoyeur est mobile dans le sens de la longueur de 5,08 cm de balayage de façon à permettre de profiter de la largeur de 152,4 cm pour le convoyeur. Quand on utilise une source d'irradiation de milliampères, il est possible d'arriver à un taux de production aussi élevé que 90 000 m 2 /jour Comme dans la plupart des exe: ples de réalisation on n'utilise pas de solvant organique volatil pour fabriquer l'adhésif de l'invention, l'élimination de ce solvant pour arriver à un adhésif "sec" ne nécessite pas un contrôle coûteux d'un risque de pollution ni un équipement de prévention des explosions. Dans certaines circonstances, il est avantageux d'ajouter un promoteur de réticulatiorn à la solution ou à la dispersion du polymère non rélicule Comme exemple de tels promoteurs, on peut -:iter les polymercaptans comme le 2,2-dimercapto-diéthyl he-r, le hexa( 3-mercaptopropionate) de dipentaérythritol, le bis( 3- mercaptoacétate) d'éthylène, le tétra( 3-mercaptopropioiate) de pentaérythritol, le tétrathioglycolate de pentaérythritol, de dimercaptoacétate de polyéthylèneglycol, le di( 3-mercaptopropionate) de polyéthylêneglycol, le tri( 3-m-rcaptopropionate) de triméthyl- oléthane, le trithioglycolate de triméthyloléthane, le tri( 3-mercaptopropionate) de triméthylolpropane, le trithio- glycolate de triméthylolpropane, le dithioéthane, le di- ou le trithiopropane et le 1,6-hexane-dithiol. Dans d'autres modes de mise en oeuvre de l'invention, l'adhésif est électroconducteur et peut servir à la fixation d'un élément conducteur de l'électricité d'une * électrode à une surface choisie des tissus de mammifères. Cet adhésif est le même, à la base, que celui décrit plus haut sauf qu'une matière favorable à la conduction élec- trique est incluse dans sa composition Avantageusement, cette matière est ajoutée à la solution ou à la dispersion du polymère non réticulé avant le traitement par irradia- tion De préférence, la matière favorable à la conduction est un sel organique ou inorganique ionisable, non polymère. La quantité à utiliser de ce dernier dépend de plusieurs facteurs comme la matière elle-même favorable à la conduc- tion, une quantité plus faible étant nécessaire quand il s'agit d'une matière plus favorable et une quantité plus importante quand il s'agit d'une matière moins conductrice. Comme exemple de sels organiques ou inorganiques ionisables, non polymères, on peut citer: sulfamate d'ammonium, acétate de monoéthanolamine, acétate de diéthanolamine, lactate de sodium, citrate de sodium, chlorure de sodium, dans sulfate de magnésium, sels solubles/le polyéthylèneglycol comme l'acétate d'ammonium, le chlorure de magnésium, l'acétate de magnésium Environ 5 % de sulfate de magnésium ou environ 7 % d'acétate d'ammonium conviennent comme matières favorables à la conduction à incorporer à l'adhésif de l'invention On peut employer des mélanges de matières conductrices Ainsi, par exemple, on peut se servir d'un mélange de chlorure de magnésium et d'acétate de magnésium. L'adhésif électroconducteur de l'invention convient particulièrement bien pour servir d'électrode adhésive; ainsi il est avantageusement utilisé comme couche d'un substrat électriquement conducteur comme l'élément 12 visible sur la figure 1 Des éléments électroconducteurs sont bien connus dans le domaine des électrodes Par conséquent, une explication plusdétaillée à ce sujet n'est pas utile sauf qu'il convient de faire ressortir que le choix d'une matière particulière à utili- ser pour constituer cet élément, ainsi que le choix des dimensions, de la forme, de l'épaisseur, dépendent de l'usage final envisagé de l'électrode En général, un élément 12 a une épaisseur allant de 0,40 mm environ à mm environ Comme on peut le voir sur la figure 1, un adhésif électroconducteur 14 sert à fixer l'élément 12 à une surface 16 La conductibilité électrique de l'adhésif favorise le transfert des signaux électriques entre l'élément 12 et la surface 16 Comme exemple d'électrodes pour fixation à la peau d'un mammifère on peut citer les électrodes de stimulation nerveuse électrique transcutanée, les électrodes électrochirurgicales de retour du courant électrique et les électrodes de mesure ou de surveillance ECG. On donnera maintenant, sans intention limita- tive et sans exclure aucune variante, des exemples de préparation de la matière adhésive de l'invention Tous les pourcentages sont donnés en poids sauf indication contraire. Exemple 1 Une solution contenant 20 % de PVP, 25 % de PEG et 55 % d'eau a été préparée et on a déposé une couche de 1,5 mm d'épaisseur de cette solution sur une face d'un tissu en polyester blanc Le PVP était du PVP K- 90 vendu par GAP, le PEG était du Carbowax 300 vendu par Union Carbide et le tissu était similaire à un tissu habituel- lement fabriqué pour la confection des tenues des infir- mières Une feuille protectrice en polyéthylène a été appliquée sur le tissu recouvert et l'échantillon a été soumis à une dose d'irradiation ionisante de 3,5 mégarads à l'aide d'une source d'un faisceau d'électrons à 2,5 Mev. Ce processus a été répété plusieurs fois pour la fabrication de plusieurs échantillons La feuille de polyéthylène a été retirée approximativement sur la moitié des échantillons et ces derniers ont été laissés sécher à l'air pendant 48 heures environ dans une atmosphère de 30 % environ d'humi- dité relative et à une température de 20 'C, pour que l'on obtienne des échantillons à l'état "sec". Les échantillons "humides" et "secs" ont été soumis à un essai d'adhérence à l'aide d'une bille roulante et ont été essayés pour leur résistance au pelage et au cisaillement L'essai à la bille a été conduit comme suit On a laissé descendre en roulant une bille en acier le long d'un profilé incliné demi-cylindrique d'une longueur de 210 mm, ayant une largeur en section droite de 13,45 mm (ce profilé était incliné d'un angle de 21 degrés 30 minu- tes par rapport à l'horizontale) L'échantillon d'adhésif est disposé pour que, lorsque la bille quitte en roulant l'extrémité du profilé, elle entre en contact avec la surface de l'échantillon Un nombre relativement faible signifie que l'adhésif a un meilleur pouvoir collant;. Les échantillons ont été testés par une opération de pelage à 1800 de la façon suivante: Une longueur de 100 mm d'un échantillon d'une largeur de mm a été appliquée pour adhérer à une surface d'une plaque en acier disposée verticalement, la longueur res- tante de l'échantillon a été repliée vers le bas et l'extrémité libre de cette longueur a éte fixée La plaque en acier a été tirée verticalement vers le haut à une vitesse de 150 mm par minute et la force pour décoller l'échantillon adhésif de la surface verticale de la plaque a été mesurée. Chaque échantillon a été essayé au pelage à 90 de la façon suivante: Une longueur de 150 mm d'un échantillon qui avait une largeur de 25 mm a été appliquée pour adhérer à une surface d'une plaque en acier disposée verticalement et la longueur restante de 150 mm de 3 'échan- pour adhérer tillon a été appliquée/à la surface supérieure d'une piaque en acier disposée horizontalement lia plaque disposée verticalement a été déplacée verticalement vers le haut: à une vitesse de 150 mm par minute et la force pour arracher l'échantillon adhésif de la plaque horizontale a été mesurée Les échantillons ont subi les essais de résistance au pelage dans une grande gamme d'épaisseurs différentes pour un type donné d'échantillon De plus, les échantil- lons contenaient des bulles d'air. Par ailleurs, la solution de PVl?, PEG et d'eau a été utilisée pour saturer une pièce de gaze à l'aide d'une couche d'1 mm environ d'adhésif et cette gaze saturée a été placée entre deux feuilles de polyéthylène puis soumise à irradiation de la même manière que précé- demment Ce processus a été répété pour la préparation d'échantillons supplémentaires en vue d'essais pour constater la transmission de la vapeur d'eau et la perméabilité à l'oxygène Avant ces essais, la couche supérieure de polyéthylène a été retirée sur la moitié environ des échantillons et ces échantillons particuliers ont été laissés sécher à l'air pendant 48 heures environ dans une atmosphère de 30 % environ d'humidité relative à une température de 20 'C pour que l'on obtienne des échantillons à l'état "sec". La perméabilité à l'oxygène a été mesurée comme suit Un échantillon adhésif ayant unesurface de 22 cm 2 et une Épaisseur de 3,80 mm a été placé entre deux chambres, l'une des faces de l'échantillon adhésif consti- tuant une partie &'une paroi d'une chambre et l'autre face de l'échantillon constituant une partie de la paroi de l'autre chambre De l'oxygène a été envoyé à partir d'un détendeur à travers un débit-mètre vers un réservoir raccordé à un manomètre Une différence de pression de 02 de 0,07 bar a été établie entre les deux chambres et la perméabilité à l'oxygène a été mesurée. Les résultats de l'essai à la bille roulante, des essais de pelage, desi essais de cisaillement et de la perméabilité à l'oxygène;ont reportés sur le tableau 1. Les résultats de la tranr zissicn de la vapeur d'eau sont portés sur le tableau 2. Exemples 2 à 44 Des adhésifs conformes à l'invention dont certains étaient conducteurs, ont été préparés conformément aux formules portées sur le tableau 3 Dans chaque cas on a préparé une solution ou une dispersion et urecouche ayant une épaisseur de 1 à G m W a étâ soumise à une dose d'un faisceau électronique de 2,5 Mev d'une source de radiation, comme indiqué sur ce tableau L'épaisseur de la couche allait de 1 à 3 mm pour les formules contenant du PVP et du PEG et de 2 à 6 mm pour les autres formules Dans chaque exemple la matière réticulée résul- tante était adhésive. De plus, divers adhésifs réticulés ont été laissés sécher à l'air pendant 48 heures dans une atmosphère de 30 % environ d'humidité relative et une température de C Pour ces formules particulières, les formules théori- ques de l'adhésif sec correspondant sont portées sur le tableau Dans tous les cas la matière correspondante à l'état "sec" a un bon pouvoir adhésif. Exemples comparatifs 1 à 5 En suivant le processus des exemples 2 à 44, on a préparé une solution ou une dispersion de chacune des formules reportées sur le tableau 4 et on a soumis une couche ayant une épaisseur de 2 à 6 mm à une dose de 2,5 Mev d'un faisceau électronique, comme indiqué sur ce tableau Dans chaque cas la matière réticulée résultante était adhésive Chacun des adhésifs a été laissé séchera l'air de la même manière que chacun des achésifs des exemples 2 à 44 pour lesquels on a mentionné la formule théorique de l'adhésif "sec' correspondant La matière comparative 1 à l'état "sec" est une couche cassante, non adhésive et les quatre autres matières comparatives "sèches" sont des pellicules souples non adhésives. Exemple 45 Un adhésif conducteur a été préparé formule suivante: Pyrrolidone polyvinylique (PVP K-90, GAF) Polyéthylèneglycol 300 (Carbowax 300 Sentry Grade, Union Carbide) Acétate de magnésium (Reagent Grade, J T Baker) Para-hydroxybenzoate de méthyle (Inolex) Para-hydroxybenzoate de propyle (Inolex) FD&C Blue no 2 (H Kohnstamm) Eau selon la % % 7 % 0,037 % 0,012 % 0,0012 % solde. Une couche d'une épaisseur de 1,7 mm de liquide visqueux a été déposée sur le tampon servant d'électrode électrochirurgicale de retour de la figure 1. Ce tampon avait une surface d'électrode de 129 cm 2 Le tampon recouvert a été soumis à une irradiation de 3,5 mégarads à l'aide d'un faisceau de 2,5 Mev. L'impédance électrique de l'électrode a été mesurée par un circuit dans lequel un courant électrique était envoyé à travers la totalité de la surface de cette électrode Ceci a été réalisé par la fixation en premier lieu de la totalité de la surface de l'électrode à une plaque en acier inoxydable Celle-ci a été réunie à l'électrode active d'un générateur électrochirurgical connu sous la marque Valleylab SSE 3-B cependant que l'électrode essayée a été réunie à la masse du générateur. Un ampère-mètre à radiofréquence Simpson a été raccordé en série avec la plaque en acier inoxydable et l'électrode et un voltmètre de marque Fluke modèle 8920 A true RMS a été raccordé entre la plaque en acier et l'électrode. Le générateur a été réglé pour produire un signal sinu- soldal à une fréquence de 750 000 Hz, et le courant a été réglé à une valeur de un ampère à l'aide de l'ampère-mètre Simpson La tension a été lue sur le voltmètre et enregis- trée Le résultat a été reporté sur le tableau 5 sous forme de l'impédance moyenne pour 6,45 cm 2. La résistance au pelage à 1800 a été mesurée à l'aide d'une plaque en acier, comme la résistance au pelage reportée sur le tableau 1; elle a été vérifiée aussi sur la peau de sujets masculins et féminins Le- processus suivi a été essentiellement le même que celui qui a été expliqué pour l'essai de pelage à 1800 du tableau 1, sauf que l'appareil de traction a servi à peler l'électrode à une vitesse de 305 mm par seconde En outre, pendant l'exécution des essais sur des sujets humains, le tampon servant d'électrode a été retiré manuellement à l'aide d'un appareil à main de marque Ametek ayant une échelle graduée de O à 30 livres (O à 15 kg environ) Au cours de chacun de ces essais, le tampon servant d'électrode a été fixé à la cuisse du sujet On se reportera au tableau 6 qui montre les résultats. L'adhésif du tampon servant d'électrode a été essayé au point de vue de son effet irritant sur les sujets humains, avec une attention particulière accordée à la gêne éprouvée lors de l'enlèvement, au tirage des poils, à l'oedéme possible, à l'érythème, à la contusion et à l'arrachement de l'épiderme Le tampon servant d'électrode a été appliqué au sujet et retiré dix minutes plus tard, les essais étant effectués uniformément Les résultats obtenus sont reportés sur le tableau 7. L'impédance électrique de l'électrode a été mesurée sur des sujets humains à l'aide d'un courant d'un ampère à 750 000 Hz Les essais ont été conduits unifor- mément et les renseignements obtenus sont portés sur le tableau 5 sous forme de l'impédance moyenne pour 6,45 cm. D'autres essais du tampon servant d'électrode ont été exécutés par pesée de ce dernier et par son scellement à chaud à l'intérieur d'une poche à parois laminées à feuille d'aluminium ayant un taux de transmis- sion de la vapeur humide qui n'était pas supérieur à 0,016 g/645 cm 2/24 h quand elle avait été essayée à 370 C avec une humidité relative de 90 % sur une face et de l'air sec sur l'autre face Ce processus a été répété plusieurs fois et les tampons scellés ont été placés en même temps à l'intérieur d'un four de marque Blue M A des inter- valles de deux semaines, six des poches ont été retirées et sont restées à la température de la pièce pendant 18 heures Les poches ont alors été ouvertes, les tampons retirés et repesés et l'impédance électrique ainsi que l'adhérence à une plaque de métal ont été mesurées. Les résultats de ces essais sont portés sur le tableau 8. Des échantillons d'adhésif irradiés ont eté conformés en disques de Pétri et testés pour vérifier si l'adhésif irradié était favorable à la croissance des bactéries et des moisissures Chacun de quatre disques a été inoculé avec Serratia marcescens, Micrococcus lutea, E Coli et Candida albicans L'un de ces disgues inoculés a été mis sous incubation pendant deux semaines à 20 C, un autre à 250 C, un troisième à 370 C et le quatrième à 550 C. Un cinquième disque a été conservé sous scellement à la température de la pièce comme témoin négatif Un sixième disque a été laissé ouvert pendant 15 minutes à l'air de la pièce dans un laboratoire de biologie et soumis à incubation a 25 C pendant une semaine puis à 37 C pendant une semaine supplémentaire Aucun des six disques n'a montré aucune croissance de colonies A titre de témoin positif on a utilisé un disque en agar agar contenant un minimum d'aliments que l'on a inoculés avec les mêmes bactéries et de la levure et que l'on a laissé incuber à 37 C La crois- sance de colonies était visible sur ce disque après 24 heures. Exemple comparatif 6 Un tampon électrochirurgical disponible dans le commerce a tté utilisé pour comparaison avec le tampon servant d'électrcde de l'exemple 45 Ce tampon, que l'on appelle "tampon comparatif" dans cette description, avait un gel visqueux imprégnant une éponge en polyuréthane réticulé et une couche d'un adhésif classique sensible à la pression le long de son bord pour qu'il puisse adhérer à une surface telle que la peau d'un mammifère L'élément électroconducteur du tampon était un alliage de nickel et le gel visqueux était composé de 3 % de Carbopol 934, de 3 % de chlorure de sodium, d'hydroxyde de sodium en quantité suffisante pour le réglage du p H à la valeur 7, et d'eau. Les divers:vssais avec le tampon de l'exemple squf ont été répétés, de la même manière,/que l'inoculation avec des bactéries et avec de levure n'a pas été effectuée. Additionnellement, les essais i: pliquant l'utilisation du four Blue M ont été exécutes de telle sorte que ces échantillons et les autres échanti ilons ont été placés en même temps dans le four et en ont été retirés aussi en même temps et traités autrement en même temps Les résultats obtenus sont portés sur les tableaux 5 à 8. Emplois industriels L'invention concerne un adhésif sensible à la pression, élastomère, hydrophile, insoluble dans l'eau. Cet adhésif est utile soit comme couche d'un substrat porteur analogue à un tissu, soit comme couche se suppor- tant elle-même Quand il est déposé sur un substrat comme un tissu, ce produit est utilisable comme adhésif sur un bandage, sur un pansement pour brûlure ou blessure, sur une serviette hygiénique, sur une couche pour bébé, sur un moyen de fixation d'un anus artificiel, sur un tampon de protection contre les escarres de décubitus, sur une matière absorbant les vibrations ou les chocs, sur une matière absorbant les sons, et comme moyen pour libérer une substance active thérapeutiquement (médicament). En plus, quand il est utilisé comme couche se supportant elle-même, l'adhésif est utile comme masque facial pour produit de beauté et pour la fixation d'une prothèse ou d'un article de vêtement au corps d'un mammifère Dans un exemple de réalisation de l'adhésif, ce dernier est rendu conducteur électriquement et il est utilisable comme adhésif pour une électrode Des électrodes que l'on peut citer à titre d'illustration sont: une électrode élec- trique de stimulation transcutanée des nerfs, une électrode électrochirurgicale de retour, une électrode de surveil- lance ou de mesure ECG. SE 00,10 auq Lú 0010 (s-russa Z) ep Turn H(il) ZE 0,10 avq 9 CIJO (STVS Se Z) Des (V) queura TTTVOTO nu ODUQIS Tagu 9811 CE mnebivi op vio/5 LL'e LT ep Tuin H(a) xnebav T op vm/6 PLL t) bas (,V) (g Lela NISV) o O 6 'Q el 5 QTGCI ebv Ted nu aouv 49 Ts 9 H 91 anobavl op =/5 8919 L C) ep Turn H EZI aneb IZVT op UMA scllest Z) 099 (ú 06 NISY) o OST V ibv T 9 d ebv Ted nv eouvis To UE 1 % O CD CD Cu Cu in Cu ap Tmn H (a) Des (Y) ( leq LOJO op Uo Tesead ap, Iz eoueagj;Tp eun V uio Seig/q/ o ap'j) GUQ 6 Àoil v 9 ITT Tqv 9 uaad T Ep Itti CD le à v LZ 1,10 94 À:i- 4 W 3 â MU r 9 LIO vm 91011 T evue Aom tu-Frimme 5) top-Fuali-j (U) (STVOBO's) Des (Y) (IZICG M-10 y) 149011 9.4 uv Tn O T 9 T-lTq VT il eoueztqp-i 1 rivmevai TABLEAU 2 Transmission de la vapeur d'eau (ASTM 3833) Humide A 1 Sec A 2 Bl B 2 Poids initial Ca C 12 (g) 22,36 13,80 23,97 20,39 Poids initial Echantillon (g) 12,04 14,70 7,73 6,40 H 20 absorbé Ca C 12(g) 12,32 11,02 l 4,30 15,40 H 20 absorbé en % du poids initial de l'échantillon 11,89 4, 63 28,98 29,84 Gain de poids réel (g) de l'échantillon 1,43 0,68 2,24 1, 91 Transmission de la vapeur d'eau g/645 cm 2 g/645 cm 2 353,94 316,67 410,92 442,43 Epaisseur 2 (mm) 3,048 2,54 1,778 1,524 Ecart type 0,762 1, 016 0,254 0,254 1 Les conditions maintenues dans la poche de 90-95 % d'humidité et 37,7 C + 0,6 . scellée ont été Les échantillons ont été conditionnés pendant 24 h Comme le desséchant, Ca C 12, a atteint 100 % d'absorption en 24 h, l'essai a ét^ concluant. 2 Chaque chaque valeur représente une moyenne de 5 lectures pour échantillon. i TABLEAU 31 Polymère . Plastifiant (%) Dose _(MR) Formuule théorique de l'adhésif sec PVA ( 38 %) PVP ( 22 5 %) PVP ( 20 %) PVP ( 17 5 %) PVP ( 15 %) PEG 300 Eau ( 72 %) PEG 300 ( 30 %) Eau ( 67,5 %) PEG 300 '( 20 %) Eau PEG 300 ( 30 %) Eau ( 52 p 5 %) PEG 300 ( 40 %) Eau ( 45 %) PVP ( 12 5 %) PVP ( 18 %) PVP ( 16 %) PVP ( 14 %) PVP ( 20 %) PVP ( 20 %) PEG 300 ( 50 %) Eau ( 3715 %)* PEG 300 ( 10 %) Eau ( 72 %) PEG 300 ( 20 %) Eau ( 64 %) PEG 300 ( 30 %) Eau ( 56 %) PEG 300 ( 10 %) Eau ( 70 %) PEG 300 ( 15 %) Eau ( 65 %) oi 3,0 5 3 j 5 32 % PVP 68 % PEG 300 67 % PVP 33 % PEG 300 57 % PVP 43 % PEG'300 Exemple a il r*j Ln N) M C> C> o. i i i i i i t %O CD (M cm Ln cm (% 99) n-ea (%OT) 00 E gad (%úP) n-es (%Oú) OOE Dad (%OT) nes (%OL) OOE: 03 d (%OZ) nvs (% 09) 00 E Daci (%Oú) niea (%OS) Ooc Daci (%Ot) nua (%OP) ooc Daci (%Sv) nva (%Sú) OOC Dad (%os) n-esr (%Oú) OU DSCI (%.s 9) ni 2 a (%SZ) OOE Dad (%Og) nva (%OZ) Ooc DU (%) 4 u 12 Tj T 4 se Td (a 4 Tns) E ne al qe 1 (%OZ) d Ad (%OZ) d Ac I (%OZ) J Ac I (%OZ) d Ad (%OZ) d Acl (%OZ) d Ad (%OZ) cl Ad (%OZ) d Ad (%OZ) cl Ad (%OZ) cl Ad w à,aw Xod úZZ ziz oz 6 T 8 T Li 9 T si Pl ú 1 e Tdwexz 9 dg E 99 ú 4 ' S E S 1 C. s iú SIú S àE S 4 ú SIú (-d N) a S ocl OU Dad %ES d Ad % ú 00 ú 021 d % 8 L d Ad %ZZ OOE DU %SL d Aci %SZ OOE f)Zcl %IL d Ad % 6 Z OOE Md %L 9 d Ad %CE Ooc Dsd %P 9 d Aci % 9 E OOE ffld %O 9 Ci Ad %OP OOE gad SS Cl Ad %Sv 00 ú Md %O d Aci %OS Tsgiqpie, 1 ep enb Tioqqi e Tnu Lioj -1 ui Ibo CD C) tu CNJ in Cu (%SL) O ZH SUUP NS 9 L lenbjug %OZ (%S) CIACI (%LI TP) ZH su EP NSSL 4,enbje D %OZ (% 9 d IT) d Ad (WOZ) O z Hsu 2 P NSSL ivnbj Vf) %OZ (% 8 gg T) d Acl (%SL) O Z Hgue PNSSL j-enbjv D %OZ MIS) d Ad (WL 8) O Z Hsue PNSSL 4 vnbj-eo %OZ ED (%SIZ) Cl Ad (%L'Tt,) QZ Hsu'e P NSSL Ivnbjvú) %OZ (% 9 "TT) cl Ad MIOZ) O z Hsu'e P NS L :, enbieo %OZ (%Sggl) d Acl (%SIZ 9) O Z Hsu 2 PN SL -4,enbl'ED %OZ (%S L) d Ad S(E OO Emi %os lenbjtf) %S'Lú aÀd %SIZI 00 ú Dsci %O 9 -4,enbgu D % 8 'g T cl Acl %Z 4 úZ Ooc Daci %îg 1-enbje D %g 8 am %Pliú 009 osa %OS lenbi RE) %ú'LE am % 54 ZT 009 osci %ciúú 4,enbyel) %ú 189 d Aci % ú ' 8 009 osa % 09 4,enbg -ef) % 8 1 9 T d Ac T %Z'úZ 009 l)Sa %O 9 %gls 4:enbi-eo 9 cl Ad %V TE 00 ú DSCI %O 9 q:enbge O %Sz Cl Ad %ST (%OZ) Ooc Ma Oú S 9 Z (% L Il 9 T) nv Ei (%Oú) OU ú)Sa (%ú'úú) nies (%Oú) 00 ú Daci (%OZ) 009 osa SIZ IN) 99 F Ci 4 U*T;T,43 vld (el Tne) E nvo Tqvl e Polymere (%) % Gafquat 755 N in H H 20 ( 90 %) PAA ( 20 %) PAA ( 17,5 %) PAA ( 20 %) PAA ( 20 %) PAA ( 17)5 %) PAA ( 15 %) PAA ( 15 %) PAA ( 15 %) PAA ( 14 %) ableau 3 (suite) Plastifiant (% PEG 300 ( 10 %) PEG 300 ( 20 %). Eau ( 52 %) PEG 300 ( 30 %) Eau ( 451,5 %) PEG 600 Eau ( 62 %) PEG 600 ( 20 %) Eau ( 52 %) PEG 600 ( 30 %) Eau ( 45 > 5 %) PEG 300 ( 42 > 5 %) Eau ( 42 p 5 %) PEG 300 ( 34 %) Eau ( 51 %) PEG 300 ( 25,5 %) Eau ( 59,5 %) PEG 300 ( 20 %) Eau ( 65 %) Dose (MR) 3,5 3,5 2 5 2 p 5 -1 $ 1,5 Formule th 6 oriaue de l'adhésif sec- 64 % Gafquat* 36 % PEG 300 Ln, w 26 % PAA 74 % PEG 300 31 % PAA 69 % PEG 300 % PAA % PEG 300 2, 5 Exemnple Lfl c,) Polymêa (%) Tableau 3 (suite) Plastifiant-(% Do se (MR). Formuule théorique de l 'ad 1 % 1 sifsec PAA ( 18 8 %) PVP ( 20 %) PVP ( 20 %) MVE/MA ( 20 %) PEG 600 ( 20 %) Eau PEG 600 ( 20 %) Eau ( 60 %) 3, 5 3, 5 3 Y 5 49 % PAA 51 % PEG 600 % MVE/MA % PEG 600 Un' Exemple M -f 0 Y% Tableau 3 Notes PVA est l'alcool polyvinylique. PAA est l'acide polyacrylique ayant un poids moléculaire de 450 000 environ vendu par B F Goodrich sous la marque enregistrée Carbopol 907. MVE/MA est la marque de GAF du copolymère de méthyl-vinyl- éther et de l'anhydride maléique. Le PVP est PVP K-90. 2 La formule "humide" contient additionnellement 7 % d'acétate d'ammonium C'est un adhésif conducteur. 3 Cette formule contient additionnellement 5 % de sulfate de magnésium C'est un adhésif conducteur. * 4 Cette formule contient additionnellement 8 % d'une solution à 30 % d'hydroxyde d'ammonium. 5 Cette formule contient additionnellement 7 % d'une solution à 30 % d'hydroxyde d'ammonium. 6 Cette formule contient additionnellement 8 % d'une solution à 30 % d'hydroxyde d'ammonium. 7 Cette formule contient additionnellement 8 % d'une solution à 30 % d'hydroxyde d'ammonium. 8 Cette formule contient additionnellement 7 % d'une solution à 30 % d'hydroxyde d'ammonium. 9 11 s'agit d'un polymère à poids moléculaire de 4 millions vendu par Union Carbide sous la marque Polyox WSR-Coag. TABL'A, 4 J Exemple comparatif i c- Polymère (%) PVP ( 20 %) PVP ( 19, 8 %) PVP ( 19,16 %) PVP ( 19,3 %) PV? ( 19 O %) Plastifiant (%) Eau ( 80 %) PEG 300 ( 1,0 %) Eaui ( 79,2 %) PEG 300 ( 272 %) Eau ( 78,2 %) PEG 300 ( 334 %) Eaui ( 7 7,3 %) PEG 300 ( 4,8 %) Eau ( 76,2 %) Dose (MR) 3, 5 1,y 5 Formnule théorique de l'adhésif sec- % PVP % PVP % PECG 300 % PVP % PEG 300 % PVP " PEG 300 % PVP % PEG 300 * Le PVP est PVP K-90. L-n c,) c,) -'% TABLEAU 5 (Mesure d'impédance) Impédance moyenne pour 6,45 cm 2 (ohms/6,45 cm 2) Ecart type pour 6,45 cm 2 (ohms/6,45 cm 2) Rapport de l'écart type pour 6, 45 cm 2 à l'impédance moyenne pour 6,45 cm (mesure de l'uniformité du produit) Sur plaque en acier inoxydable A) Tampon de 2 l'exemple 45 B) Tampon comparatif 3 Sur sujets humains I Masculins A Tampon de l'exemple 45 2 B Tampon de 3 comparaison II Féminins A Tampon de 2 l'exemple 45 B Tampon de 3 comparaison 0,020 0,018 un -J 1 Chaque valeur représente 15 2 Ce tampon avait une surface 3 Ce tampon avait une surface essais. active d'électrode de 129 cm active d'électrode de 154,80 cm 2. 0,070 0,078 0,586 0,387 0,878 0,574 0,163 0,108 0,267 0,185 0,279 0,323 0, 304 0,322 N) r%) o o r) C> ri, TABLEAU 6 (Résistance au pelage 180 )1 Adhérence moyenne Ecart type Rapport de l'écart type (g/cm de large) (g/cm de large) à l'adhérence moyenne (mesure de l'uniformité du produit) I Sur plaque en acier A Tampon de 2 l'exemple 45 64,56 7,668 0,121 B Tampon comparatif 168,532 34,95 0,207 II Sur la cuisse de sujets humains féminins A Tampon de 3 l'exemple 45 74,90 7,668 0,24 B Tampon comparatif 140,893 55,28 0,39 Co III Sur la cuisse de sujets humains masculins A Tampon de 3 l'exemple 45 76,68 16,05 0,21 B Tampon comparatif En effectuant ces essais il a été noté que la force de traction reste relativement plus constante avec le tampon de l'exemple 45 qu'avec le tampon comparatif. 2 Cette valeur représente 30 essais. 3 Cette valeur représente 15 essais. 4 Les chiffres n'ont pas été retenus étant donné que les sujets mâles, dont les jambes n'avaient pas été rasées, ont ressenti une grande douleur de traction à l'enlèvement du tampon. 0 % TABLEAU 7 % de sujets humains éprouvant de l'irritation à l'enlèvement du tampon. I Masculins A) Tampon B) Tampon de l'exemple 45 comparatif II Féminins A) Tampon B) Tampon de l'exemple 45 comparatif essais ont eu lieu avec chaque type de tampon. *f o 0,06 m 9 au Tmm 1 V MTUUOS 1 z mmm 1 9 arrom 1 t aqoem z OUTUM 99110 08010 6 ZVO 9 TIII oiglo OTCO ina Tvqo v T V TTT Te TA Tlvxvduloo uodumi (a 9 zzlo úLcdo goc"o ZLE Il sozli igzli znetvlq D VT V TTTT 9 TA SV O Tdmex 9 T e P U Od UMI (V 9-Eqvp Axou T avrov ue enbv Td 09 AV 90 UVP 9 dm TP TVOSS 9 eupvm t eu TlimuZmrmm 9 wram V un-=" E OU Tram (emqo) ""i- 14 xv Dff (offlo) quuq'ç O m eouvwdmi No C) C> %i VU in (y L" 69 1 'l LE 6 "LE V jeú 8 j SúV Ej 6 ET Zn OTVM O VT Q TTT Ta TA J-r-4 va-edwoo uoduml (a zn O Tvlq O v T V TTTTOTA SV O Tdm Gxe T BP u O duoel (V GMVP Kxou T ze Tov ue enbuld oe &e 081 V Gbv Ted nu aouvqs Teg-g 8 01 L'l zpi D (ebzv T ep Mo tçlz/É) E OUUGAOUI eoueagtlpv ap Mo tsjz/ 5) acmq-42 voa 1 8 almay-1 TABLEAU 8 (suite) _' ''" ''''' Perte moyenne de poids (%)5 Ecart-type semaine 2 semaine 4 semaine 6 semaine 2 semaine 4 semaine 6 A) Tampon de l'exemple 45 vieilli à la chaleur -0,5 N/A -0,8 0,2 % N/A 0,7 % B) Tampon comparatif vieilli à la chaleur -0,8 N/A -3,9 0,5 % N/A 2,8 % 1 Les échantillons ont été vieillis à 55 C dans un four Blue M, modèle E 20043-1. 2 L'essai d'impédance sur ces échantillons vieillis a été conduit identiquement aux essais d'impédance du tableau 5 à l'aide d'une plaque en acier inoxydable, 3 Chaque valeur représente 6 essais, 4 L'essai de résistance au pelage sur ces échantillons vieillis a été conduit identiquement aux essais de résistance au pelage du tableau 6 à l'aide d'une plaque d'acier inoxydable. Chaque valeur représente 36 essais. O% F-. Ln rla t O O REVENDICATIONS 1 Adhésif sensible à la pression, élastomère, hydrophile, insoluble dans l'eau, caractérisé en ce qu'il comprend au moins un polymère organique synthétique réticulé par irradiation et un plastifiant pour adhésif, ce dernier étant présent en quantité suffisante à conserver à l'adhésif son état élastomère, le polymère réticulé, insoluble dans l'eau et à matrice tridimensionnelle étant obtenu à partir d'une solution ou d'une dispersion dans un plastifiant solubilisant d'au moins un polymère approprié organique synthétique non réticulé apte à former un gel, ce plastifiant solubilisant étant compatible avec la réticulation par irradiation et les proportions relatives du polymère non réticulé et du plastifiant solubilisant étant telles que le gel formé par suite de la réticulation par irradiation retient le plastifiant solubilisant à l'intérieur de la matrice tridimensionnelle, les plasti- fiants étant les mêmes ou étant différents et comprenant au moins un élastifiant substantiellement non volatil, cet Plastifiant étant présent en quantité suffisante pour conserver le pouvoir adhésif quand le plastifiant pour adhésif est substantiellement l'élastifiant. 2 Adhésif selon la revendication 1 caractérisé en ce que le polymère non réticulé comprend des unités répétitives dérivées d'un monomère carboxyvinylique, d'un monomère d'ester vinylique, d'un ester de monomère carboxy vinylique, d'un monomère vinylamide, d'un monomère hydroxy- vinylique, d'un monomère vinylique cationique contenant une amine ou un groupe ammonium quaternaire, d'un monomère N vinyl-lactame, ou il est constitué par un copolymère dérivé d'un demi-ester d'anhydride maléique, un homopolymère ou un copolymère d'un éther polyvinylique ou un homopolymère ou un copolymêre d'un alcool polyvinylique. 3 Adhésif selon la revendication 1 caractérisé en ce que le polymère non réticulé est un polymère soluble dans l'eau. 4 Adhésif selon la revendication 3 caractérisé en ce que le polymère non réticulé est une pyrrolidone polyvinylique. Adhésif selon la revendication 1 caractérisé en ce que l'élastifiant est choisi dans le groupe composé d'un alcool polyhydrique approprié, d'un mono ou d'un diéther d'un polyalkylèneglycol, d'un mono ou d'un diester d'un polyalkylèneglycol, d'un surfactant amphotère dérivé de l'imidazoline, de lactame, de lactame N-substituê, d'un amide, d'un polyamide, d'une amine, d'une polyamine, d'un condensat de polyethylène imine avec l'épichlorohydrine, d'un composé ammonium polyquaternaire, d'un mélange compatible de ces corps. 6 Adhésif selon la revendication 5 caractérisé en ce que l'élastifiant est l'alcool polyhydrique. 7 Adhésif selon la revendication 6 caractérisé en ce que l'alcool polyhydrique est choisi dans le groupe suivant: polyalkylèneglycol, sorbitol, 1,3 butane diol, 1,4-butane diol, 1,4-butène diol, un dérivé approprié du' sucre de mais, pentaérythritol, triméthyloléthane, glycérine, propylèneglycol, 1,3-propanediol, polyglyc 5 Mine, éthylène- glycol, un mélange compatible deces csrps, à condition que l'élastifiant utilisé dans le plastifiant solubilisant soit compatible avec la réticulation par irradiation. 8 Adhésif selon la revendication 7 caractérisé en ce que l'alcool polyhydrique est un polyalkylèneglycol. 9 Adhésif selon la revendication 8 caractérisé en ce que le polyalkylèneglycol est un polyéthylèneglycol, un polypropyleneglycol ou un copolymère d'oxyde d'éthylène et d'oxyde de propylène. Adhésif selon la revendication 9 caractérisé en ce que le polyalkylèneglycol est du polyéthylèneglycol ayant un poids moléculaire de 300 environ ou de 600 environ. 11 Adhésif selon la revendication 1 caractérisé en ce que le plastifiant solubilisant comprend un solvant volatil qui sert en combinaison avec l'élastifiant à disperser ou à dissoudre le polymère non réticulé. 12 Adhésif selon la revendication 1 caractérisé en ce que le plastifiant de l'adhésif comprend un solvant volatil qui sert en combinaison avec l'élastifiant à disperser ou à dissoudre le polymère réticulé. 13 Adhésif selon la revendication 1 caractérisé en ce que l'adhésif est sec et l'élastifiant est soit liquide à la température de la pièce, soit liquide en combinaison avec le polymère réticulé. 14 Adhésif selon la revendication i caractérisé en ce que le polymère non réticulé est un copolymère du monomère N-vinyl lactame et au moins d'un monomère vinylique qui est compatible avec la solubilité ou la dispersabilité dans le plastifiant solubilisant du copolymère non réticulé et qui est compatible avec la solubilité ou la dispersabi- lité,dans le plastifiant de l'adhésif du copolymère réticulé. Adhésif selon la revendication 14 caractérisé en ce que le monomère vinylique compatible est un ester d'un acide carboxylique ",Poléfiniquement insaturé etdunalcool contenant un groupe amino. 16 Adhésif selon la revendication 15 caractérisé en ce que l'ester d'acide carboxylique est le méthacrylate de diméthylaminoéthyle ou est un sel partiellement ou totalement quaternisé de ce méthacrylate. 17 Adhésif selon la revendication 1 caractérisé en ce que le polymère non réticulé est la pyrrolidone polyvinylique et l'élastifiant est un polyéthylèneglycol. 18 Adhésif selon la revendication 17 caractérisé en ce qu'il comprend une pyrrolidone polyvinylique K-90 réticulée par irradiation et du polyéthylèneglycol ayant un poids moléculaire de 300 environ, ce polyéthylèneglycol étant présent en quantité qui est de 0,75 à 1,5 fois environ la quantité, en poids, de la pyrrolidone polyvinylique. 19 Adhésif selon la revendication 1 caractérisé en ce que l'élastifiant est présent en quantité allant de 0,5 à 4:1 environ, en poids, du polymère non réticulé. Adhésif sensible à la pression élastomère, hydrophile, électroconducteur, insoluble dans l'eau, caractérisé en ce qu'il comprend au moins un polymère organique synthétique réticulé par irradiation, une quantité favorisant la conduction d'au moins une matière conductrice, d'un plastifiant pour adhésif, ce dernier étant présent en quantité suffisante à maintenir l'adhésif à son état élastomère, le polymère réticulé insoluble dans l'eau ayant une matrice tridimensionnelle et étant obtenu à partir d'une solution ou d'une dispersion dans un plastifiant solubili- sant d'au moins un polymère organique synthétique non réticulé, apte à former un gel, ce plastifiant solubilisant étant compatible avec la réticulation par irradiation et 1 o les proportions relatives du polymère non réticulé et du plastifiant solubilisant étant telles que le gel formé > la suite de la réticulation par irradiation retient le plastifiant solubilisant à l'intérieur de la matrice tridimensionnelle, les plastifiants étant les mêmes ou étant différents et comprenant au moins un élastifiant substantiellement non volatil, cet élastifiant étant présent en quantité suffisante à maintenir le pouvoir adhésif quand le plastifiant pouradhésif est substantiellement l'élasti- fiant. 21 Adhésif selon la revendication 20 caractérisé en ce que le polymère non réticulé comprend des unités répétitives dérivées d'un monomère carboxyvinylique, d'un monomère d'ester vinylique, d'un ester d'un monomère carboxy- vinylique, d'un monomère d'un amide vinylique, d'un monomère hydroxyvinylique, d'un monomère vinylique cationique conte- nant une amine ou un groupe ammonium quaternaire, d'un monomère de Nvinyl lactame, le polymère non réticulé étant un copolymère dérivé d'un demi-ester d'anhydride nialéique, un homopolymère ou un copolyrère d'un éther polyvinylique, un homopolymère ou un copolymère d'alcool polyvinylique. 22 Adhésif selon la revendication 20 caractérisé en ce que le polymère non réticulé est un polymère soluble dans l'eau. 23 Adhésif selon la revendication 22 caractérisé en ce que le polymère non reticulé est la pyrrolidone poly- vinylique. 24 Adhésif selon la revendication 20 caractérisé en ce que l'élastifiant est choisi dans le groupe composé d'un alcool polyhydrique approprié, d'un mono ou d'un diéther de polyalkylèneglycol, d'un mono ou d'un diester de polyalkylèneglycol, d'un surfactant amphotère dérivé de l'imidazoline, de lactame, de lactame N substitué, d'un amide, d'un polyamide, d'une amine, d'une polyamine, d'un condensat de polyéthylèneimine avec l'épichloro- hydrine, d'un composé ammonium polyquaternaire, d'un mélange compatible de ces corps. Adhésif selon la revendication 24 caractérisé en ce que l'élastifiant est l'alcool polyhydrique. 26 Adhésif selon la revendication 25 caractérisé en ce que l'alcool polyhydrique est choisi dans le groupe composé de: polyalkylèneglycol, sorbitol, 1,3-butane diol, 1,4-butane diol, 1,4-butène diol, un dérivé convenable du sucre de mais, pentaérythritol, triméthyloléthane, glycérine, propylèneglycol 1,3-propane diol, polyglycérine, éthylène- glycol, un mélange compatible de ces corps, à condition que l'élastifiant utilisé dans le plastifiant solubilisant soit compatible avec la réticulation par irradiation. 27 Adhésif selon la revendication 26 caractérisé en ce que l'alcool polyhydrique est le polyalkylèneglycol. 28 Adhésif selon la revendication 27 caractérisé en ce que le polyalkylèneglycol est un polyéthylèneglycol, un polypropylèneglycol, un copolymère d'oxyde d'éthylène et d'oxyde de propylène. 29 Adhésif selon la revendication 28 caractérisé en ce que le polyalkylèneglycol est du polyéthylèneglycol ayant un poids moléculaire de 300 environ ou de 600 environ. Adhésif selon la revendication 20 caractérisé en ce que le plastifiant solubilisant comprend un solvant volatil qui sert en combinaison avec l'élastifiant à dis- perser ou à dissoudre le polymère non réticulé. 31 Adhésif selon la revendication 20 caractérisé en ce que le plastifiant pour adhésif comprend un solvant volatil qui sert en combinaison avec l'élastifiant à dis- perser ou à dissoudre le polymère réticulé. 32 Adhésif selon la revendication 20 caractérisé en ce que l'adhésif est sec et l'élastifiant est soit liquide à la température de la pièce, soit liquide en combinaison avec le polymère réticulé. 33 Adhésif selon la revendication 20 caractérisé en ce que le polymère non réticulé est un copolymère du monomère de N-vinyl lactame et d'au moins un monomère vinylique qui est compatible avec la solubilité ou la dispersabilité dans le plastifiant solubilisant du copoly- mère non réticulé et qui est compatible avec la solubilité ou la dispersabilité,dans le plastifiant pour adhésifdu copolymère réticulé. 34 Adhésif selon la revendication 33 caractérisé en ce que le monomère vinylique compatible est un ester d'un acide carboxylique %"oléfiniquement insaturé et d'un alcool contenant un groupe amino. Adhésif selon la revendication 34 caractérisé en ce que l'ester d'acide carboxylique est le méthacrylate de diméthylaminoéthyle ou est un sel partiellement ou totalement quaternisé de ce méthacrylate. 36 Adhésif selon la revendication 20 caractérisé en ce que le polymère non réticulé est la pyrrolidone poly- vinylique et l'élastifiant est un polyéthylèneglycol. 37 Adhésif selon la revendication 36 caractérisé en ce qu'il comprend de la pyrrolidone polyvinylique K-90 réticulée par irradiation et un polyéthylèneglycol ayant un poids moléculaire de 300 environ, ce polyêthylèneglycol étant présent en quantité qui est de 0,75 à 1,5 fois environ la quantité, en poids, de la pyrrolidone poly- vinylique. 38 Adhésif selon la revendication 20 caractérisé en ce que l'élastifiant est présent en quantité allant de 0,5 à 4:1 environ, en poids, du polymère non réticulé. 39 Adhésif selon la revendication 20 caractérisé en ce que la matière favorisant la conductibilité électri- que est un sel organique ou inorganique ionisable, non polymère. 40 Electrode comprenant un élément électriquement conducteur caractérisée en ce qu'elle comprend aussi un adhésif électroconducteur selon la revendication 20 servant à fixer cet élément électroconducteur à une surface choisie. 6 B 41 Electrode selon la revendication 40 caractérisée en ce que la surface choisie est celle des tissus d'un mammifère. 42 Electrode selon la revendication 40 caractérisée en ce qu'elle est une électrode de stimulation électrique transcutanée des nerfs, une électrode électrochirurgicale de retour électrique, une électrode de surveillance ECG. 43 Utilisation de l'électrode selon la revendica- tion 40 caractérisée en ce qu'elle consiste à la faire adhérer par contact aux tissus d'un mammifère. 44 Adhésif selon la revendication 1 caractérisé en ce qu'il contient un ingrédient thérapeutiquement actif en quantité efficace. Adhésif selon la revendication 3 caractérisé en ce que le polymère non réticulé est soluble dans l'eau et choisi dans le groupe composé de: pyrrolidone polyvinylique, acide polyacrylique, alcool polyvinylique, copolymère formé de quantités substantiellement égales environ sur une base molaire, d'éther méthylvinylique et d'anhydride maléique. 46 Adhésif selon la revendication 22 caractérisé en ce que le polymère non réticulé est soluble dans l'eau et il est choisi dans le groupe composé de: pyrrolidone polyvinylique, acide polyacrylique, alcool polyvinylique, copolymère formé de quantités substantiellement égales approximativement, sur une base molaire, d'éther méthyl- vinylique et d'anhydride maléique. 47 Adhésif selon la revendication 1 caractérisé en ce qu'il est préparé à partir d'une solution ou d'une dispersion de 18 à 22 % environ en poids de PVP K-90 dans l'eau, l'élastifiant étant du polyéthylèneglycol 300 en quantité allant de 10 environ à 70 % environ de la solution ou de la dispersion qui est soumise à irradiation, le solde de la solution ou de la dispersion étant substantiellement de l'eau, l'irradiation étant faite à une valeur de 3,5 à 4,5 mégarads. 48 Adhésif selon la revendication 47 caractérisé en ce qu'il contient 20 % en poids de PVP, la quantité de polyéthylèneglycol 300 étant de 25 à 30 % environ en poids. 49 Adhésif selon la revendication 20 caractérisé en ce qu'il contient 18 à 22 % environ en poids de pyrrolidone polyvinylique K-90 solubilisée ou dispersée dans de l'eau, 10 à 70 % environ de polyéthylèneglycol 300 étant présents dans l'eau comme élastifiant, 6 à 8 % environ de matière favorable à la conductibilité électrique étant présente dans l'eau, le solde de la formule avant irradiation étant substantiellement de l'eau, l'irradiation étant faite à une dose de 3,5 à 4,5 mégarads. 50 Adhésif selon la revendication 49 caractérisé en ce qu'il contient 20 % en poids de PVP, approximative- ment 25 à 30 % en poids de polyéthylèneglycol 300 present dans l'eau, la matière favorisant la conductibilité électrique étant l'acétate de magnésium. 51 Substrat analogue à un tissu portant un adheeif caractérisé en ce qu'il est recouvert de l'adhésif de ia revendication 1. 52 Moyen de fixation d'un anus artificiel caractb- risé en ce qu'il contient un substrat analogue à un tissu recouvert d'adhésif conforme à la revendication 51. 53 Bandage caractérisé en ce qu'il comprend un substrat analogue à un tissu recouvert d'adhésif conforme à la revendication 51. 54 Pansement pour blessure ou pour brûlure carac- tériso en ce qu'il comprend un substrat analogue à un tissu recouvert d'un adhésif conforme à la revendication 51. Serviette hygiénique caractérisée en ce qu'elle comprend un substrat analogue à un tissu recouvert d'adhésif conforme à la revendication 51. 56 Couche pour bébé caractérisée en ce qu'elle comprend un substrat analogue à un tissu recouvert d'adhésif conforme à la revendication 51. 57 Tampon contre les escarres de décubitus caracté- risé en ce qu'il comprend un substrat analogue à un tissu recouvert d'adhésif conforme à la revendication 51. 58 Matière absorbant les vibrations ou les chocs caractérisée en ce qu'elle comprend un substrat analogue à un tissu recouvert d'adhésif conforme à la revendication 51 59 Matière absorbant les sons caractérisée en ce qu'elle comprend un substrat analogue à un tissu recouvert d'adhésif conforme à la revendication 51. Moyen de libération d'un agent thérapeutiquement actif caractérisé en ce qu'il comprend un substrat analogue à un tissu recouvert d'adhésif conforme à la revendication 51. 61 Adhésif selon la revendication 1 caractérisé en ce qu'il se-supporte lui-même. 62 Moyen de fixation d'un anus artificiel caracté- risé en ce qu'il comprend une couche adhésive se supportant elle-même conforme à la revendication 61. 63 Bandage caractérisé en ce qu'il comprend une couche adhésive se supportant elle-même conforme à la revendication 61. 64 Pansement pour brûlure ou blessure caractérisé en ce qu'il comprend une couche adhésive se supportant elle- -même conforme à la revendication 61. Serviette hygiénique caractérisée en ce qu'elle comprend une couche adhésive se supportant elle-même conforme à la revendication 61. 66 Couche pour bébé caractérisée en ce qu'elle comprend une couche adhésive se supportant elle-même conforme à la revendication 61. 67 Tampon contre les escarres de décubitus carac- térisé en ce qu'il compre nd une couche adhésive se suppor- tant elle-même conforme C la revendication 61. 68 Matière absokbant les vibrations ou les chocs caractérisée en ce qu'elle comprend une couche adhésive se supportant elle-même conforme à la revtndication 61. 69 Matière absorbant les sons caractérisée en ce qu'elle comprend une couche adh&sive se supportant elle- -même conforme à la revendication 61. Moyen pour libérer un agent thérapeutiquement actif caractérisé en ce qu'il comprend une couche adhésive se supportant elle-même conforme à la revendication 61. 71 Masque facial pour produit de beauté caracté- risé en ce qu'il comprend une couche adhésive se supportant elle-même conforme à la revendication 61. 72 Utilisation de l'adhésif se supportant lui-même conforme à la revendication 61 pour la fixation d'une prothèse au corps d'un mammifère caractérisée en ce qu'on met en contact le corps du mammifère avec une surface de la couche adhésive et que l'on fait adhérer à la prothèse l'autre surface de cette même couche adhésive. 73 Utilisation de l'adhésif se supportant lui-même conforme à la revendication 61 consistant à fixer un article d'habillement au corps d'un mammifère, caractérisée en ce qu'on met le corps du mammifère en contact avec une surface de l'adhésif se supportant lui-même et on fait adhérer à l'article de vêtement l'autre surface du même adhésif. 74 Adhésif selon la revendication 51 caractérisé en ce que le substrat analogue à un tissu est non conduc- teur de l'électricité. Procédé de fabrication de l'adhésif selon la revendication 1 caractérisé en ce que: (a) on solubilise ou on disperse dans un plastifiant solubilisant au moins un polymère organique synthétique non réticulé, capable de former un gel, (b) on soumet la solution ou la dispersion résultante à une dose d'irradiation suffisante pour produire un polymère réticulé ayant unematrice tridimensionnelle et pour constituer ainsi l'adhésif, les proportions relatives du-polymère non réticulé et du plastifiant solubilisant étant telles que le gel formé par suite de la réticulation par irradiation retient dans la matrice le plastifiant solubilisant. 76 Procédé selon la revendication 75 caractérisé en ce qu'on soumet l'adhésif à un traitement de séchage pour obtenir un adhésif sec. 77 Couche adhésive se supportant elle-même conforme à la revendication 61 caractérisée en ce que la couche a une épaisseur de 3 à 6 mm environ.